(57)【特許請求の範囲】
【請求項１】
実質的にリチウムを含まないコバルト供給源材料の処理から生じる硫酸ナトリウムおよび／またはジチオン酸ナトリウム含有液からの水の除去および／または再循環方法であって、以下の段階を含む方法：
ａ．コバルトを全体的または部分的に炭酸第一コバルトとして沈殿させた後、これを全体的または部分的に遠心分離または濾過によって液から除去し；
ｂ．硫酸ナトリウムおよびジチオン酸ナトリウムを結晶化して、溶液から硫酸ナトリウムおよびジチオン酸ナトリウムの大部分を分離し；
ｃ．硫酸ナトリウムおよびジチオン酸ナトリウム結晶を除去し；
ｄ．硫酸ナトリウムおよびジチオン酸ナトリウム結晶を加熱して、無水硫酸ナトリウム、二酸化硫黄および水（蒸気）を形成し；そして
ｅ．無水硫酸ナトリウムを分離する。
【請求項２】
リチウムを含有するコバルト供給源材料の処理から生じる硫酸ナトリウムおよび／またはジチオン酸ナトリウム含有液からの水の除去および／または再循環方法であって、以下の段階を含む方法：
ａ．コバルトを全体的または部分的に炭酸第一コバルトとして、そしてリチウムを全体的または部分的に炭酸リチウムとして沈殿させた後、これらを全体的または部分的に遠心分離または濾過によって液から除去し；
ｂ．硫酸ナトリウムおよびジチオン酸ナトリウムを結晶化して、溶液から硫酸ナトリウムおよびジチオン酸ナトリウムの大部分を分離し；
ｃ．硫酸ナトリウムおよびジチオン酸ナトリウム結晶を除去し；そして、
ｄ．硫酸ナトリウムおよびジチオン酸ナトリウム結晶を加熱して、無水硫酸ナトリウム、二酸化硫黄および水（蒸気）を形成し；そして
ｅ．無水硫酸ナトリウムを分離する。
【請求項３】
実質的にリチウムを含まないコバルト供給源材料の処理から生じる硫酸ナトリウムおよび／またはジチオン酸ナトリウム含有液からの水の除去および／または再循環方法であって、以下の段階を含む方法：
ａ．コバルトを全体的または部分的に水酸化第一コバルトとして沈殿させた後、これを全体的または部分的に遠心分離または濾過によって液から除去し；
ｂ．硫酸ナトリウムおよびジチオン酸ナトリウムを結晶化して、溶液から硫酸ナトリウムおよびジチオン酸ナトリウムの大部分を分離し；
ｃ．硫酸ナトリウムおよびジチオン酸ナトリウム結晶を除去し；
ｄ．硫酸ナトリウムおよびジチオン酸ナトリウム結晶を加熱して、無水硫酸ナトリウム、二酸化硫黄および水（蒸気）を形成し；そして、
ｅ．無水硫酸ナトリウムを分離する。
【請求項４】
リチウムを含有するコバルト供給源材料の処理から生じる硫酸ナトリウムおよび／またはジチオン酸ナトリウム含有液からの水の除去および／または再循環方法であって、以下の段階を含む方法：
４ａ．コバルトを全体的または部分的に水酸化第一コバルトとして沈殿させた後、これを全体的または部分的に遠心分離または濾過によって液から除去し；
４ｂ．４ａの水酸化第一コバルトを除去した液からリチウムを全体的または部分的に炭酸リチウムとして沈殿させた後、これを全体的または部分的に例えば遠心分離によって液から除去し；
４ｃ．硫酸ナトリウムおよびジチオン酸ナトリウムを結晶化して、溶液から硫酸ナトリウムおよびジチオン酸ナトリウムの大部分を分離し；
４ｄ．硫酸ナトリウムおよびジチオン酸ナトリウム結晶を加熱して、無水硫酸ナトリウム、二酸化硫黄および水（蒸気）を形成し；そして、
４ｅ．無水硫酸ナトリウムを分離する。
【請求項５】
方法においてマンガンの存在を包含する、請求項２に記載の方法。
【請求項６】
方法においてマンガンの存在を包含する、請求項４に記載の方法。
【請求項７】
マンガンを炭酸マンガンとして回収する、請求項５に記載の方法。
【請求項８】
マンガンを水酸化マンガンとして回収する、請求項６に記載の方法。
【請求項９】
方法においてニッケルの存在を包含する、請求項２に記載の方法。
【請求項１０】
方法においてニッケルの存在を包含する、請求項４に記載の方法。
【請求項１１】
ニッケルを炭酸ニッケルとして回収する、請求項９に記載の方法。
【請求項１２】
ニッケルを水酸化ニッケルとして回収する、請求項１０に記載の方法。
【請求項１３】
コバルト供給源材料がリチウムイオン電池のカソード材料を含有する、請求項２に記載の方法。
【請求項１４】
コバルト供給源材料がリチウムイオン電池のカソード材料を含有する、請求項４に記載の方法。
【発明の詳細な説明】
【技術分野】
【０００１】
[0001]本出願は、２０１６年１１月１１日提出の仮出願番号６２／４２１１３９号の優先権を主張する非仮出願である。
[0002]本発明は、リチウムイオン電池からのカソード材料のようなコバルト含有供給源材料の湿式冶金処理から生じるもののような、硫酸塩およびジチオン酸塩含有液からの水および硫酸塩の回収に関する。
【背景技術】
【０００２】
[0003]コバルトを、より高い原子価のコバルトを含有する供給源材料、例えば酸化コバルト（ＩＩＩ）から、二酸化硫黄などの還元剤を硫酸と組み合わせて用いて浸出させると、硫酸第一コバルトおよびジチオン酸第一コバルトをもたらすことができることが、一般に知られている。これを以下の反応に記載する：
[0004]Ｃｏ２Ｏ３＋ＳＯ２＋Ｈ２ＳＯ４＝２ＣｏＳＯ４＋Ｈ２Ｏ
[0005]Ｃｏ２Ｏ３＋２ＳＯ２＋Ｈ２ＳＯ４＝２ＣｏＳ２Ｏ６＋Ｈ２Ｏ
[0006]再充電可能なリチウムイオン電池のカソード材料中に存在するコバルトは三価状態にあり、二酸化硫黄および硫酸で浸出されると予想される。ＬｉＣｏＯ２のようなリチウムコバルト酸化物は、典型的には個人用電子デバイスに用いられる高エネルギーリチウムイオン電池用の一般的なカソード材料であり、以下の反応に従って浸出すると予想される：
[0007]２ＬｉＣｏＯ２＋ＳＯ２＋２Ｈ２ＳＯ４＝Ｌｉ２ＳＯ４＋２ＣｏＳＯ４＋２Ｈ２Ｏ
[0008]２ＬｉＣｏＯ２＋３ＳＯ２＋２Ｈ２ＳＯ４＝Ｌｉ２ＳＯ４＋２ＣｏＳ２Ｏ６＋２Ｈ２Ｏ
[0009]２ＬｉＣｏＯ２＋４ＳＯ２＋２Ｈ２ＳＯ４＝Ｌｉ２Ｓ２Ｏ６＋２ＣｏＳ２Ｏ６＋２Ｈ２Ｏ
[00010]二酸化硫黄および硫酸でのリチウムコバルト酸化物の浸出について実施した実験研究では、リチウムおよびコバルトの最大１００％の抽出が達成され、実施したすべての浸出試験でジチオン酸塩が検出されたことが確認された。
【０００３】
[00011]ＬｉＮｉ０．３３Ｍｎ０．３３Ｃｏ０．３３Ｏ２のようなリチウムニッケルマンガンコバルト酸化物は、電気自動車での使用に適した高エネルギーおよび高出力の両方を有する新たなカソード材料であり、以下の反応に従って浸出すると予想される：
[00012]２ＬｉＮｉ０．３３Ｍｎ０．３３Ｃｏ０．３３Ｏ２＋ＳＯ２＋２Ｈ２ＳＯ４＝Ｌｉ２ＳＯ４＋２（Ｎｉ，Ｃｏ，Ｍｎ）ＳＯ４＋２Ｈ２Ｏ
[00013]２ＬｉＮｉ０．３３Ｍｎ０．３３Ｃｏ０．３３Ｏ２＋３ＳＯ２＋２Ｈ２ＳＯ４＝Ｌｉ２ＳＯ４＋  ２（Ｎｉ，Ｃｏ，Ｍｎ）ＣｏＳ２Ｏ６＋２Ｈ２Ｏ
[00014]２ＬｉＮｉ０．３３Ｍｎ０．３３Ｃｏ０．３３Ｏ２＋４ＳＯ２＋２Ｈ２ＳＯ４＝Ｌｉ２Ｓ２Ｏ６＋２（Ｎｉ，Ｃｏ，Ｍｎ）Ｓ２Ｏ６＋２Ｈ２Ｏ
[00015]（Ｎｉ，Ｃｏ，Ｍｎ）ＳＯ４および（Ｎｉ，Ｃｏ，Ｍｎ）Ｓ２Ｏ６は、それぞれ混合金属硫酸塩および混合金属ジチオン酸塩を表す。
【０００４】
[00016]二酸化硫黄および硫酸でのリチウムニッケルマンガンコバルト酸化物の浸出について実施した実験研究では、リチウム、ニッケル、マンガンおよびコバルトの最大１００％の抽出が達成され、実施したすべての浸出試験でジチオン酸塩が検出されたことが確認された。
【０００５】
[00017]ＬｉＮｉ０．８Ｃｏ０．１５Ａｌ０．０５Ｏ２のようなリチウムニッケルコバルトアルミニウム酸化物は、電気自動車での使用に適した高エネルギーおよび高出力の両方を有する他の新たなカソード材料であり、以下の反応に従って浸出すると予想される：
[00018]２ＬｉＮｉ０．８Ｃｏ０．１５Ａｌ０．０５Ｏ２＋ＳＯ２＋２Ｈ２ＳＯ４＝Ｌｉ２ＳＯ４＋２（Ｎｉ，Ｃｏ，Ａｌ）ＳＯ４＋２Ｈ２Ｏ
[00019]２ＬｉＮｉ０．８Ｃｏ０．１５Ａｌ０．０５Ｏ２＋３ＳＯ２＋２Ｈ２ＳＯ４＝Ｌｉ２ＳＯ４＋２（Ｎｉ，Ｃｏ，Ａｌ）ＣｏＳ２Ｏ６＋２Ｈ２Ｏ
[00020]２ＬｉＮｉ０．８Ｃｏ０．１５Ａｌ０．０５Ｏ２＋４ＳＯ２＋２Ｈ２ＳＯ４＝Ｌｉ２Ｓ２Ｏ６＋２（Ｎｉ，Ｃｏ，Ａｌ）Ｓ２Ｏ６＋２Ｈ２Ｏ
[00021]（Ｎｉ，Ｃｏ，Ａｌ）ＳＯ４および（Ｎｉ，Ｃｏ，Ａｌ）Ｓ２Ｏ６は、それぞれ混合金属硫酸塩および混合金属ジチオン酸塩を表す。
【０００６】
[00022]二酸化硫黄および硫酸でのリチウムニッケルマンガンコバルト酸化物の浸出について実施した実験研究では、リチウム、ニッケル、コバルトおよびアルミニウムの最大１００％の抽出が達成され、実施したすべての浸出試験でジチオン酸塩が検出されたことが確認された。
【０００７】
[00023]ジチオン酸塩に対応し、エネルギー効率の良い方法で水を回収しつつ、二酸化硫黄での還元浸出を用いる、コバルトを含有する使用済みリチウムイオン電池カソード材料から有益な金属を回収する公知の従来法はない。米国特許公報第８４６０６３１号には、硫酸マンガンおよびジチオン酸マンガンを含有し、硫酸ナトリウムおよびジチオン酸ナトリウムも含有する液の処理について記載されているが、該発明では、硫酸リチウムおよびジチオン酸リチウムの存在下または非存在下で硫酸ナトリウムおよびジチオン酸ナトリウムを硫酸第一コバルトおよびジチオン酸第一コバルトと一緒に処理する方法は、明らかでない。さらに、ジチオン酸塩に対応し、水を回収し、ロックサイクル(locked cycle)で処理溶液を浸出に戻して再循環させるプロセスは、存在する場合はリチウムの回収率を向上させることが発見された。
【先行技術文献】
【特許文献】
【０００８】
【特許文献１】米国特許公報第８４６０６３１号
【発明の概要】
【０００９】
[00024]したがって、本発明の一態様は、実質的にリチウムを含まないコバルト供給源材料の処理から生じる硫酸ナトリウムおよび／またはジチオン酸ナトリウム含有液からの水の除去および／または再循環方法であって、以下の段階を含む方法である：ａ．コバルトを全体的または部分的に炭酸第一コバルトとして沈殿させた後、これを全体的または部分的に例えば遠心分離または濾過によって液から除去し；ｂ．硫酸ナトリウムおよびジチオン酸ナトリウムを結晶化して、溶液から硫酸ナトリウムおよびジチオン酸ナトリウムの大部分を分離し；硫酸ナトリウムおよびジチオン酸ナトリウム結晶を除去し；ｃ．硫酸ナトリウムおよびジチオン酸ナトリウム結晶を加熱して、無水硫酸ナトリウム、二酸化硫黄および水（蒸気）を形成し；そして、ｄ．無水硫酸ナトリウムを分離する。
【００１０】
[00025]本発明の他の態様は、リチウムを含有するコバルト供給源材料の処理から生じる硫酸ナトリウムおよび／またはジチオン酸ナトリウム含有液からの水の除去および／または再循環方法であって、以下の段階を含む方法である：ａ．コバルトを全体的または部分的に炭酸第一コバルトとして、そしてリチウムを全体的または部分的に炭酸リチウムとして沈殿させた後、これらを全体的または部分的に例えば遠心分離または濾過によって液から除去し；ｂ．硫酸ナトリウムおよびジチオン酸ナトリウムを結晶化して、溶液から硫酸ナトリウムおよびジチオン酸ナトリウムの大部分を分離し；ｃ．硫酸ナトリウムおよびジチオン酸ナトリウム結晶を除去し；そして、ｅ．無水硫酸ナトリウムを分離する。
【００１１】
[00026]本発明の他の態様は、実質的にリチウムを含まないコバルト供給源材料の処理から生じる硫酸ナトリウムおよび／またはジチオン酸ナトリウム含有液からの水の除去および／または再循環方法であって、以下の段階を含む方法である：ａ．コバルトを全体的または部分的に水酸化第一コバルトとして沈殿させた後、これを全体的または部分的に例えば遠心分離または濾過によって液から除去し；ｂ．硫酸ナトリウムおよびジチオン酸ナトリウムを結晶化して、溶液から硫酸ナトリウムおよびジチオン酸ナトリウムの大部分を分離し；ｃ．硫酸ナトリウムおよびジチオン酸ナトリウム結晶を除去し；ｄ．硫酸ナトリウムおよびジチオン酸ナトリウム結晶を加熱して、無水硫酸ナトリウム、二酸化硫黄および水（蒸気）を形成し；そして、ｅ．無水硫酸ナトリウムを分離する。
【００１２】
[00027]本発明のさらに他の態様は、リチウムを含有するコバルト供給源材料の処理から生じる硫酸ナトリウムおよび／またはジチオン酸ナトリウム含有液からの水の除去および／または再循環方法であって、以下の段階を含む方法である：ａ．コバルトを全体的または部分的に水酸化第一コバルトとして沈殿させた後、これを全体的または部分的に例えば遠心分離または濾過によって液から除去し；ｂ．４ａの水酸化第一コバルトを取り除いた液からリチウムを全体的または部分的に炭酸リチウムとして沈殿させた後、これを全体的または部分的に例えば遠心分離によって液から除去し；ｃ．硫酸ナトリウムおよびジチオン酸ナトリウムを結晶化して、溶液から硫酸ナトリウムおよびジチオン酸ナトリウムの大部分を分離し；ｄ．硫酸ナトリウムおよびジチオン酸ナトリウム結晶を除去し；そして、ｅ．無水硫酸ナトリウムを分離する。
【図面の簡単な説明】
【００１３】
[00028]図１〜３は、本発明の第１の態様に関するプロセスフローシートを例示し、“Ｓ”は固相を示し、“Ｌ”は液相を示している。
【図１】[00029]  図１は、使用済みリチウムコバルト酸化物を処理するための第１の態様に関するプロセスフローシートを例示する。
【図２】[00030]  図２は、使用済みリチウムニッケルマンガンコバルト酸化物を処理するための第１の態様に関するプロセスフローシートを例示する。
【図３】[00031]  図３は、使用済みリチウムニッケルコバルトアルミニウム酸化物を処理するための第１の態様に関するプロセスフローシートを例示する。
【図４】[00032]  図４は、使用済みリチウムコバルト酸化物を処理するための第２の態様に関するプロセスフローシートを例示する。
【図５】[00033]  図５は、使用済みリチウムニッケルマンガンコバルト酸化物を処理するための第２の態様に関するプロセスフローシートを例示する。
【図６】[00034]  図６は、使用済みリチウムニッケルコバルトアルミニウム酸化物を処理するための第２の態様に関するプロセスフローシートを例示する。
【図７】[00035]  図７は、使用済みリチウムコバルト酸化物を処理するための第３の態様に関するプロセスフローシートを例示する。
【図８】[00036]  図８は、使用済みリチウムニッケルマンガンコバルト酸化物を処理するための第３の態様に関するプロセスフローシートを例示する。
【図９】[00037]  図９は、使用済みリチウムニッケルコバルトアルミニウム酸化物を処理するための第３の態様に関するプロセスフローシートを例示する。
【発明を実施するための形態】
【００１４】
[00038]本発明に従って、リチウムイオン電池のカソード材料から回収されるもののような酸化コバルト（ＩＩＩ）含有供給源材料の亜硫酸および硫酸浸出から生じる硫酸第一コバルトおよびジチオン酸第一コバルト含有液の湿式冶金処理法を提供する。
【００１５】
[00039]態様１については、図１〜３を参照する。
[00040]硫酸第一コバルトおよびジチオン酸第一コバルト含有液を炭酸ナトリウムで処理して、炭酸第一コバルト固体と、硫酸ナトリウムおよびジチオン酸ナトリウム含有液とを形成する。
【００１６】
[00041]存在する場合、硫酸リチウムおよびジチオン酸リチウムは、炭酸第一コバルト固体と一緒に、炭酸リチウム固体として部分的に沈殿する。
[00042]炭酸第一コバルト含有固体および存在する場合は炭酸リチウム固体を、濾過または遠心分離によって炭酸塩処理液から除去する。
【００１７】
[00043]炭酸第一コバルト含有固体および存在する場合は炭酸リチウム固体を洗浄して可溶性不純物を除去し、リチウムイオン電池用カソード材料などに再利用するための清浄な材料を生産する。
【００１８】
[00044]硫酸ナトリウムおよびジチオン酸ナトリウムに加えて、存在する場合は残留硫酸リチウムおよびジチオン酸リチウムを含有する濾液または遠心分離物を晶析装置で処理して、硫酸ナトリウムおよびジチオン酸ナトリウム結晶の大部分を結晶化する。
【００１９】
[00045]結晶化は、硫酸ナトリウム十水和物およびジチオン酸ナトリウム二水和物を沈殿（結晶化）させるための冷却か、または無水硫酸ナトリウムおよびジチオン酸ナトリウムを沈殿（結晶化）させるための多重効用結晶化によって実施することができる。
【００２０】
[00046]硫酸ナトリウムおよびジチオン酸ナトリウム結晶を、ジチオン酸ナトリウム結晶を硫酸ナトリウムおよび再循環可能な二酸化硫黄およびコバルト供給源材料浸出用の水に転化するのに十分な温度に加熱する。ジチオン酸ナトリウムが硫酸ナトリウムおよび二酸化硫黄に転化する温度は、Ｃｈｏｗ  ｅｔ  ａｌ，（“Ｎｅｗ  Ｄｅｖｅｌｏｐｍｅｎｔｓ  ｉｎ  ｔｈｅ  Ｒｅｃｏｖｅｒｙ  ｏｆ  Ｍａｎｇａｎｅｓｅ  ｆｒｏｍ  Ｌｏｗｅｒ−ｇｒａｄｅ  Ｒｅｓｏｕｒｃｅｓ”，Ｍｉｎｅｒａｌｓ  ＆  Ｍｅｔａｌｌｕｒｇｉｃａｌ  Ｐｒｏｃｅｓｓｉｎｇ，Ｖｏｌ．２９，Ｎｏ．１，２０１２年２月，７０〜７１頁）に記載されている。
【００２１】
[00047]除去した硫酸ナトリウムおよびジチオン酸ナトリウムの大部分を有し、リチウムが供給源材料中に存在する場合は硫酸リチウムおよびジチオン酸リチウムを含有する晶析装置の液を、先立って回収されていないリチウムおよびコバルトをさらに回収し、エネルギー効率の良い方法で水を再利用するために、浸出回路に再循環させる。
【００２２】
[00048]あるいは、除去した硫酸ナトリウムおよびジチオン酸ナトリウムの大部分を有し、リチウムが供給源材料中に存在する場合は硫酸リチウムおよびジチオン酸リチウムを含有する晶析装置の液の一部をナノ濾過膜に通して、水に富み硫酸塩およびジチオン酸塩を含まない再循環用の液産出物(liauor output)と、硫酸ナトリウムおよびジチオン酸ナトリウム濃縮物のほか、硫酸ナトリウムおよびジチオン酸ナトリウム晶析装置に再循環させるための硫酸リチウムおよびジチオン酸リチウムを、作り出すことができる。
【００２３】
[00049]沈殿したコバルトおよびリチウム含有化合物は、リチウムイオン電池用カソード材料の製造に用いることができる。これは一般に、望ましい比率のコバルトおよびリチウム含有化合物を組み合わせ、混合物に熱処理手順を実施することにより行われる。Ｊｏｎｅｓ  ｅｔ  ａｌ（“ＬｉｘＣｏＯ２（０＜ｘ≦１）：Ａ  Ｎｅｗ  Ｃａｔｈｏｄｅ  Ｍａｔｅｒｉａｌ  ｆｏｒ  Ｂａｔｔｅｒｉｅｓ  ｏｆ  Ｈｉｇｈ  Ｅｎｅｒｇｙ  Ｄｅｎｓｉｔｙ”，  Ｓｏｌｉｄ  Ｓｔａｔｅ  Ｉｏｎｉｃｓ，３／４，１９８１，１７１〜１７４頁）は、リチウムおよびコバルト化合物を処理することによるリチウムコバルト酸化物カソード材料の製造方法について記載している。Ｌｕ  ｅｔ  ａｌ（“米国特許公報第８６８５５６５号”、２０１４年４月）は、リチウム、ニッケル、マンガンおよびコバルト化合物を処理することによるリチウムニッケルマンガンコバルト酸化物の製造方法について記載している。Ｋｉｍ  ｅｔ  ａｌ（“Ｓｙｎｔｈｅｓｉｓ  ｏｆ  Ｈｉｇｈ−Ｄｅｎｓｉｔｙ  Ｎｉｃｋｅｌ  Ｃｏｂａｌｔ  Ａｌｕｍｉｎｕｍ  Ｈｙｄｒｏｘｉｄｅ  ｂｙ  Ｃｏｎｔｉｎｕｏｕｓ  Ｃｏｐｒｅｃｉｐｉｔａｔｉｏｎ  Ｍｅｔｈｏｄ”，ＡＣＳ  Ａｐｐｌｉｅｄ  Ｍａｔｅｒｉａｌｓ  ＆  Ｉｎｔｅｒｆａｃｅｓ，４，２０１２，５８６〜５８９頁）は、リチウム、ニッケル、コバルトおよびアルミニウム化合物を処理することによるリチウムニッケルコバルトアルミニウム酸化物の製造方法について記載している。商業的電池製造業者は、リチウムイオン電池用カソード材料を生産するために、典型的には独自の独占所有権のある処理方法を開発して使用している。
【００２４】
[00050]硫酸第一コバルトおよびジチオン酸第一コバルトから硫酸ナトリウムおよびジチオン酸ナトリウムへの転化は、ジチオン酸塩の新規対応法を提供し、リチウムの回収率を増大させ、エネルギー効率の良い方法で水を再循環させる。
【００２５】
[00051]態様２については、図４〜６を参照する。
[00052]硫酸第一コバルトおよびジチオン酸第一コバルト含有液を水酸化ナトリウムで処理して、水酸化第一コバルト固体と、硫酸ナトリウムおよびジチオン酸ナトリウム含有液とを形成する；
[00053]水酸化第一コバルト含有固体を、濾過または遠心分離によって水酸化物処理液から除去する；
[00054]水酸化第一コバルト含有固体を洗浄して可溶性不純物を除去し、リチウムイオン電池用カソード材料などに再利用するための清浄な材料を生産する；
[00055]炭酸ナトリウムを残留溶液に加えると、存在する場合はリチウムの一部が炭酸リチウムとして沈殿する；
[00056]炭酸リチウム固体を、濾過または遠心分離によって炭酸塩処理液から除去する；
[00057]炭酸リチウム固体を洗浄して可溶性不純物を除去し、リチウムイオン電池用カソード材料などに再利用するための清浄な材料を生産する；
[00058]硫酸ナトリウムおよびジチオン酸ナトリウムに加えて、存在する場合は残留硫酸リチウムおよびジチオン酸リチウムを含有する濾液または遠心分離物を晶析装置で処理して、硫酸ナトリウムおよびジチオン酸ナトリウム結晶の大部分を結晶化する；
[00059]結晶化は、硫酸ナトリウム十水和物およびジチオン酸ナトリウム二水和物を沈殿（結晶化）させるための冷却か、または無水硫酸ナトリウムおよびジチオン酸ナトリウムを沈殿（結晶化）させるための多重効用結晶化によって実施することができる；
[00060]硫酸ナトリウムおよびジチオン酸ナトリウム結晶を、ジチオン酸ナトリウム結晶を硫酸ナトリウムおよび再循環可能な二酸化硫黄およびコバルト供給源材料浸出用の水に転化するのに十分な温度に加熱する；
[00061]除去した硫酸ナトリウムおよびジチオン酸ナトリウムの大部分を有し、リチウムが供給源材料中に存在していた場合は硫酸リチウムおよびジチオン酸リチウムを含有する晶析装置の液を、先立って回収されていないリチウムおよびコバルトをさらに回収し、エネルギー効率の良い方法で水を再利用するために、浸出回路に再循環させる。
【００２６】
[00062]あるいは、除去した硫酸ナトリウムおよびジチオン酸ナトリウムの大部分を有し、リチウムが供給源材料中に存在していた場合は硫酸リチウムおよびジチオン酸リチウムを含有する晶析装置の液の一部をナノ濾過膜に通して、水に富み硫酸塩およびジチオン酸塩を含まない再循環用の液産出物と、硫酸ナトリウムおよびジチオン酸ナトリウム濃縮物のほか、供給源材料中にリチウムが存在していた場合は、硫酸ナトリウムおよびジチオン酸ナトリウム晶析装置に再循環させるための硫酸リチウムおよびジチオン酸リチウムを、作り出すことができる。
【００２７】
[00063]態様３については、図７〜９を参照する；
[00064]硫酸第一コバルトおよびジチオン酸第一コバルト含有液を水酸化リチウムで処理して、水酸化第一コバルト固体と、硫酸リチウムおよびジチオン酸リチウム含有液とを形成する；
[00065]水酸化リチウムは、フローシートの先立つ操作によって回収される炭酸リチウムを処理することにより生産することができる。Ｗｉｅｔｅｌｍａｎｎ  ｅｔ  ａｌ（“Ｌｉｔｈｉｕｍ  ａｎｄ  Ｌｉｔｈｉｕｍ  Ｃｏｍｐｏｕｎｄｓ”，Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，Ｗｉｌｅｙ−ＶＣＨ  Ｖｅｒｌａｇ  ＧｍｂＨ  ＆  Ｃｏ，２０１３，２４頁）は、炭酸リチウムを水酸化カルシウムと反応させることによる水酸化リチウムの生産方法について記載している；
[00066]水酸化第一コバルト含有固体を、濾過または遠心分離によって水酸化物処理液から除去する；
[00067]水酸化第一コバルト含有固体を洗浄して可溶性不純物を除去し、リチウムイオン電池用カソード材料などに再利用するための清浄な材料を生産する；
[00068]炭酸ナトリウムを残留溶液に加えると、存在する場合はリチウムの一部が炭酸リチウムとして沈殿する；
[00069]炭酸リチウム固体を、濾過または遠心分離によって炭酸塩処理液から除去する；
[00070]炭酸リチウム固体を洗浄して可溶性不純物を除去し、リチウムイオン電池用カソード材料などに再利用するための清浄な材料を生産する；
[00071]硫酸ナトリウムおよびジチオン酸ナトリウムに加えて、存在する場合は残留硫酸リチウムおよびジチオン酸リチウムを含有する濾液または遠心分離物を晶析装置で処理して、硫酸ナトリウムおよびジチオン酸ナトリウム結晶の大部分を結晶化する；
[00072]結晶化は、硫酸ナトリウム十水和物およびジチオン酸ナトリウム二水和物を沈殿（結晶化）させるための冷却か、または無水硫酸ナトリウムおよびジチオン酸ナトリウムを沈殿（結晶化）させるための多重効用結晶化によって実施することができる；
[00073]硫酸ナトリウムおよびジチオン酸ナトリウム結晶を、ジチオン酸ナトリウム結晶を硫酸ナトリウムおよび再循環可能な二酸化硫黄およびコバルト供給源材料浸出用の水に転化するのに十分な温度に加熱する；
[00074]除去した硫酸ナトリウムおよびジチオン酸ナトリウムの大部分を有し、リチウムが供給源材料中に存在していた場合は硫酸リチウムおよびジチオン酸リチウムを含有する晶析装置の液を、先立って回収されていないリチウムおよびコバルトをさらに回収し、エネルギー効率の良い方法で水を再利用するために、浸出回路に再循環させる。
【００２８】
[00075]あるいは、除去した硫酸ナトリウムおよびジチオン酸ナトリウムの大部分を有し、硫酸リチウムおよびジチオン酸リチウムを含有する晶析装置の液の一部をナノ濾過膜に通して、水に富み硫酸塩およびジチオン酸塩を含まない再循環用の液産出物と、硫酸ナトリウムおよびジチオン酸ナトリウム濃縮物のほか、硫酸ナトリウムおよびジチオン酸ナトリウム晶析装置に再循環させるための硫酸リチウムおよびジチオン酸リチウムを、作り出すことができる。
【００２９】
[00076]沈殿したコバルトおよびリチウム含有化合物は、リチウムイオン電池用カソード材料の製造に用いることができる。
[00077]図１に示すリチウムコバルト酸化物の処理についての態様１に関し、フローシートを以下のように記載する：
[00078]浸出反応器（１２）において、化学式ＬｉＣｏＯ２を有する使用済みリチウムイオン電池カソード材料を、ＳＯ２およびＨ２ＳＯ４試薬、ならびに、水と場合によってはフローシートの最終工程から先立って回収されていないリチウムおよび／またはコバルトとを含有する溶液と組み合わせて、混合する。リチウムおよびコバルトは溶液に溶解して、硫酸コバルト、ジチオン酸コバルト、硫酸リチウムおよびジチオン酸リチウムを含有する浸出溶液を生じる。
【００３０】
[00079]浸出溶液を沈殿反応器（２０）に移動させ、ここで炭酸ナトリウム溶液を加えて混合して、コバルトおよび溶解リチウムの一部を炭酸コバルトおよび炭酸リチウム固体として沈殿させ、主に硫酸リチウム、ジチオン酸リチウム、硫酸ナトリウムおよびジチオン酸ナトリウムを含有する溶液を形成する。
【００３１】
[00080]沈殿反応は以下のように生じる：
[00081]ＣｏＳＯ４＋Ｎａ２ＣＯ３＝ＣｏＣＯ３＋Ｎａ２ＳＯ４    ほぼ完全に転化
[00082]ＣｏＳ２Ｏ６＋Ｎａ２ＣＯ３＝ＣｏＣＯ３＋Ｎａ２Ｓ２Ｏ６    ほぼ完全に転化
[00083]Ｌｉ２ＳＯ４＋Ｎａ２ＣＯ３＝Ｌｉ２ＣＯ３＋Ｎａ２ＳＯ４    部分的に転化
[00084]Ｌｉ２Ｓ２Ｏ６＋Ｎａ２ＣＯ３＝Ｌｉ２ＣＯ３＋Ｎａ２Ｓ２Ｏ６    部分的に転化
[00085]固体および液体の混合物を含有するスラリーを濾過（１４）して炭酸リチウムおよび炭酸コバルトを分離し、これをすすいで収集生成物（１６）を生じさせる。
【００３２】
[00086]濾液を晶析装置（１８）に移動させ、ここで硫酸ナトリウムおよびジチオン酸ナトリウムの一部を、多重効用結晶化または冷却結晶化により固体結晶として結晶化する。固体硫酸ナトリウムおよびジチオン酸ナトリウム結晶を、遠心機またはフィルター（２２）を用いて溶液から収集する。硫酸ナトリウムおよびジチオン酸ナトリウム結晶を約１２０℃に加熱（２４）して、ジチオン酸ナトリウムを硫酸ナトリウム副生成物およびＳＯ２に分解し、ＳＯ２を浸出に再循環させることができる。母溶液は残留する硫酸リチウム、ジチオン酸リチウム、硫酸ナトリウム、ジチオン酸ナトリウムを含有し、水を浸出に戻して再循環させて（２６）、水の消費を最小限に抑え、フローシート全体のリチウム回収率を最大化する。あるいは、母溶液の一部をナノ濾過（２８）により処理して、生成物をすすぐための清浄な水（３０）を生じさせ、使用済みのすすぎ水（３２）を浸出に戻して再利用することができる。ナノ濾過からの濃縮物（３４）を晶析装置に戻して再循環させて、硫酸ナトリウムの回収率を最大化する。炭酸リチウムおよび炭酸コバルトの混合収集生成物（１６）を熱処理（３６）して、リチウムイオン電池に用いるための新たなカソード化合物を製造する。必要な場合、追加的な炭酸リチウムおよびまたは炭酸コバルトを収集生成物に加えると、熱処理に先立ちリチウムとコバルトの望ましい比率を達成することができる。
【００３３】
[00087]図２に示すリチウムニッケルマンガンコバルト酸化物の処理についての態様１に関し、フローシートを以下のように記載する：
[00088]浸出反応器（４０）において、例えば化学式ＬｉＮｉ-０．３３Ｍｎ０．３３Ｃｏ０．３３Ｏ２を有する使用済みリチウムニッケルマンガンコバルト酸化物カソード材料を、ＳＯ２およびＨ２ＳＯ４試薬、ならびに、水と場合によってはフローシートの最終工程から先立って回収されていないリチウムおよび／またはニッケルおよび／またはマンガンおよび／またはコバルトとを含有する溶液と組み合わせて、混合する。リチウム、ニッケル、マンガンおよびコバルトは溶液に溶解して、ニッケルマンガンコバルト硫酸塩、ニッケルマンガンコバルトジチオン酸塩、硫酸リチウムおよびジチオン酸リチウムを含有する浸出溶液を生じる。
【００３４】
[00089]浸出溶液を沈殿反応器（４８）に移動させ、ここで炭酸ナトリウムを加えて混合して、ニッケル、マンガンおよびコバルトおよび溶解リチウムの一部をニッケル、マンガン、コバルトおよびリチウム炭酸塩固体として沈殿させ、主に硫酸リチウム、ジチオン酸リチウム、硫酸ナトリウムおよびジチオン酸ナトリウムを含有する溶液を形成する。
【００３５】
[00090]沈殿反応は以下のように生じる：
[00091]（ Ｎｉ，Ｍｎ，Ｃｏ）ＳＯ４＋Ｎａ２ＣＯ３＝（Ｎｉ，Ｍｎ，Ｃｏ）ＣＯ３＋Ｎａ２ＳＯ４    ほぼ完全に転化
[00092]（Ｎｉ，Ｍｎ，Ｃｏ）Ｓ２Ｏ６＋Ｎａ２ＣＯ３＝（Ｎｉ，Ｍｎ，Ｃｏ）ＣＯ３＋Ｎａ２Ｓ２Ｏ６    ほぼ完全に転化
[00093]Ｌｉ２ＳＯ４＋Ｎａ２ＣＯ３＝Ｌｉ２ＣＯ３＋Ｎａ２ＳＯ４    部分的に転化
[00094]Ｌｉ２Ｓ２Ｏ６＋Ｎａ２ＣＯ３＝Ｌｉ２ＣＯ３＋Ｎａ２Ｓ２Ｏ６    部分的に転化
[00095]固体および液体の混合物を含有するスラリーを濾過（４２）して炭酸リチウムおよびニッケルマンガンコバルト炭酸塩を分離し、これをすすいで収集生成物（４４）を生じさせる。
【００３６】
[00096]濾液を晶析装置（４６）に移動させ、ここで硫酸ナトリウムおよびジチオン酸ナトリウムの一部を、多重効用結晶化または冷却結晶化により固体結晶として結晶化する。固体硫酸ナトリウムおよびジチオン酸ナトリウム結晶を、遠心機またはフィルター（５０）を用いて溶液から収集する。硫酸ナトリウムおよびジチオン酸ナトリウム結晶を約１２０℃に加熱（５２）して、ジチオン酸ナトリウムを硫酸ナトリウム副生成物およびＳＯ２に分解し、ＳＯ２を浸出に再循環させることができる。母溶液は残留する硫酸リチウム、ジチオン酸リチウム、硫酸ナトリウム、ジチオン酸ナトリウムを含有し、水を浸出に戻して再循環させて（５４）、水の消費を最小限に抑え、フローシート全体のリチウム回収率を最大化する。あるいは、母溶液の一部をナノ濾過（５６）により処理して、生成物をすすぐための清浄な水（５８）を生じさせ、使用済みのすすぎ水（６０）を浸出に戻して再利用することができる。ナノ濾過からの濃縮物（６２）を晶析装置に戻して再循環させて、硫酸ナトリウムの回収率を最大化する。炭酸リチウムおよびニッケルマンガンコバルト炭酸塩の混合収集生成物（４４）を熱処理（６４）して、リチウムイオン電池に用いるための新たなカソード化合物を製造する。必要な場合、追加的なリチウム、ニッケル、マンガンおよびまたはコバルト化合物を収集生成物に加えると、熱処理に先立ちリチウム、ニッケル、マンガンおよびコバルトの望ましい比率を達成することができる。
【００３７】
[00097]図３に示すリチウムニッケルコバルトアルミニウム酸化物の処理についての態様１に関し、フローシートを以下のように記載する：
[00098]浸出反応器（７０）において、例えば化学式ＬｉＮｉ０．８Ｃｏ０．１５Ａｌ０．０５Ｏ２を有する使用済みリチウムニッケルコバルトアルミニウム酸化物カソード材料を、ＳＯ２およびＨ２ＳＯ４試薬、ならびに、水と場合によってはフローシートの最終工程から先立って回収されていないリチウムおよび／またはニッケルおよび／またはコバルトおよび／またはアルミニウムとを含有する溶液と組み合わせて、混合する。リチウム、ニッケル、コバルトおよびアルミニウムは溶液に溶解して、ニッケルコバルトアルミニウム硫酸塩、ニッケルコバルトアルミニウムジチオン酸塩、硫酸リチウムおよびジチオン酸リチウムを含有する浸出溶液を生じる。
【００３８】
[00099]浸出溶液を沈殿反応器（７８）に移動させ、ここで炭酸ナトリウムを加えて混合して、ニッケル、コバルトおよびアルミニウムおよび溶解リチウムの一部をニッケル、コバルト、アルミニウムおよびリチウム炭酸塩固体として沈殿させ、主に硫酸リチウム、ジチオン酸リチウム、硫酸ナトリウムおよびジチオン酸ナトリウムを含有する溶液を形成する。
【００３９】
[000100]沈殿反応は以下のように生じる：
[000101]（Ｎｉ，Ｃｏ，Ａｌ）ＳＯ４＋Ｎａ２ＣＯ３＝（Ｎｉ，Ｃｏ，Ａｌ）ＣＯ３＋Ｎａ２ＳＯ４    ほぼ完全に転化
[000102]（Ｎｉ，Ｃｏ，Ａｌ）Ｓ２Ｏ６＋Ｎａ２ＣＯ３＝（Ｎｉ，Ｃｏ，Ａｌ）ＣＯ３＋Ｎａ２Ｓ２Ｏ６    ほぼ完全に転化
[000103]Ｌｉ２ＳＯ４＋Ｎａ２ＣＯ３＝Ｌｉ２ＣＯ３＋Ｎａ２ＳＯ４    部分的に転化
[000104]Ｌｉ２Ｓ２Ｏ６＋Ｎａ２ＣＯ３＝Ｌｉ２ＣＯ３＋Ｎａ２Ｓ２Ｏ６    部分的に転化
[000105]固体および液体の混合物を含有するスラリーを濾過（７２）して炭酸リチウムおよびニッケルコバルトアルミニウム炭酸塩を分離し、これをすすいで収集生成物（７４）を生じさせる。
【００４０】
[000106]濾液を晶析装置（７６）に移動させ、ここで硫酸ナトリウムおよびジチオン酸ナトリウムの一部を、多重効用結晶化または冷却結晶化により固体結晶として結晶化する。固体硫酸ナトリウムおよびジチオン酸ナトリウム結晶を、遠心機またはフィルター（８０）を用いて溶液から収集する。硫酸ナトリウムおよびジチオン酸ナトリウム結晶を約１２０℃に加熱（８２）して、ジチオン酸ナトリウムを硫酸ナトリウム副生成物およびＳＯ２に分解し、ＳＯ２を浸出に再循環させることができる。母溶液は残留する硫酸リチウム、ジチオン酸リチウム、硫酸ナトリウム、ジチオン酸ナトリウムを含有し、水を浸出に戻して再循環させて（８４）、水の消費を最小限に抑え、フローシート全体のリチウム回収率を最大化する。あるいは、母溶液の一部をナノ濾過（８６）により処理して、生成物をすすぐための清浄な水（８８）を生じさせ、使用済みのすすぎ水（９０）を浸出に戻して再利用することができる。ナノ濾過からの濃縮物（９２）を晶析装置に戻して再循環させて、硫酸ナトリウムの回収率を最大化する。炭酸リチウムおよびニッケルコバルトアルミニウム炭酸塩の混合収集生成物（７４）を熱処理（９４）して、リチウムイオン電池に用いるための新たなカソード化合物を製造する。必要な場合、追加的なリチウム、ニッケル、コバルトおよびまたはアルミニウム化合物を収集生成物に加えると、熱処理に先立ちリチウム、ニッケル、コバルトおよびアルミニウムの望ましい比率を達成することができる。
【００４１】
[000107]図４に示すリチウムコバルト酸化物の処理についての態様２に関し、フローシートを以下のように記載する：
[000108]浸出反応器（１００）において、化学式ＬｉＣｏＯ２を有する使用済みリチウムイオン電池カソード材料を、ＳＯ２およびＨ２ＳＯ４試薬、ならびに、水と場合によってはフローシートの最終工程から先立って回収されていないリチウムおよび／またはコバルトとを含有する溶液と組み合わせて、混合する。リチウムおよびコバルトは溶液に溶解して、硫酸コバルト、ジチオン酸コバルト、硫酸リチウムおよびジチオン酸リチウムを含有する浸出溶液を生じる。
【００４２】
[000109]浸出溶液を沈殿反応器（１０８）に移動させ、ここで水酸化ナトリウムを加えて混合して、コバルトを水酸化コバルトとして選択的に沈殿させ、主に硫酸リチウム、ジチオン酸リチウム、硫酸ナトリウムおよびジチオン酸ナトリウムを含有する溶液を形成する。
【００４３】
[000110]沈殿反応は以下のように生じる：
[000111]ＣｏＳＯ４＋２ＮａＯＨ＝Ｃｏ（ＯＨ）２＋Ｎａ２ＳＯ４    ほぼ完全に転化
[000112]ＣｏＳ２Ｏ６＋２ＮａＯＨ＝Ｃｏ（ＯＨ）２＋Ｎａ２Ｓ２Ｏ６    ほぼ完全に転化
[000113]固体および液体の混合物を含有するスラリーを濾過（１０２）して水酸化コバルトを分離し、これをすすいで収集生成物（１０４）を生じさせる。
【００４４】
[000114]濾過溶液を第２の沈殿反応器（１０６）に移動させ、ここで炭酸ナトリウムを加えて混合して、溶解リチウムの一部を炭酸リチウム固体として沈殿させ、主に硫酸リチウム、ジチオン酸リチウム、硫酸ナトリウムおよびジチオン酸ナトリウムを含有する溶液を形成する。
【００４５】
[000115]固体および液体の混合物を含有するスラリーを濾過（１１８）して炭酸リチウムを分離し、これをすすいで収集生成物（１２０）を生じさせる。
[000116]濾液を晶析装置（１１４）に移動させ、ここで硫酸ナトリウムおよびジチオン酸ナトリウムの一部を、多重効用結晶化または冷却結晶化により固体結晶として結晶化する。固体硫酸ナトリウムおよびジチオン酸ナトリウム結晶を、遠心機またはフィルター（１１６）を用いて溶液から収集する。硫酸ナトリウムおよびジチオン酸ナトリウム結晶を約１２０℃に加熱（１１０）して、ジチオン酸ナトリウムを硫酸ナトリウム副生成物およびＳＯ２に分解し、ＳＯ２を浸出に再循環させることができる。母溶液は残留する硫酸リチウム、ジチオン酸リチウム、硫酸ナトリウム、ジチオン酸ナトリウムを含有し、水を浸出に戻して再循環させて（１１２）、水の消費を最小限に抑え、フローシート全体のリチウム回収率を最大化する。あるいは、母溶液の一部をナノ濾過（１２２）により処理して、生成物をすすぐための清浄な水（１２４）を生じさせ、使用済みのすすぎ水（１２６、１２８）を浸出に戻して再利用することができる。ナノ濾過からの濃縮物（１３０）を晶析装置に戻して再循環させて、硫酸ナトリウムの回収率を最大化する。炭酸リチウム（１２０）および水酸化コバルト（１０４）の収集生成物を望ましい比率のリチウムおよびコバルトに混合し、熱処理（１３２）して、リチウムイオン電池に用いるための新たなカソード化合物を製造する。必要な場合、追加的なリチウムおよびまたはコバルト化合物を収集生成物に加えると、熱処理に先立ちリチウムおよびコバルトの望ましい比率を達成することができる。
【００４６】
[000117]図５に示すリチウムニッケルマンガンコバルト酸化物の処理についての態様２に関し、フローシートを以下のように記載する：
[000118]浸出反応器（１４０）において、例えば化学式ＬｉＮｉ-０．３３Ｍｎ０．３３Ｃｏ０．３３Ｏ２を有する使用済みリチウムニッケルマンガンコバルト酸化物カソード材料を、ＳＯ２およびＨ２ＳＯ４試薬、ならびに、水と場合によってはフローシートの最終工程から先立って回収されていないリチウムおよび／またはニッケルおよび／またはマンガンおよび／またはコバルトとを含有する溶液と組み合わせて、混合する。リチウム、ニッケル、マンガンおよびコバルトは溶液に溶解して、ニッケルマンガンコバルト硫酸塩、ニッケルマンガンコバルトジチオン酸塩、硫酸リチウムおよびジチオン酸リチウムを含有する浸出溶液を生じる。
【００４７】
[000119]浸出溶液を沈殿反応器（１４８）に移動させ、ここで水酸化ナトリウムを加えて混合して、ニッケル、マンガンおよびコバルトをニッケルマンガンコバルト水酸化物として選択的に沈殿させ、主に硫酸リチウム、ジチオン酸リチウム、硫酸ナトリウムおよびジチオン酸ナトリウムを含有する溶液を形成する。
【００４８】
[000120]沈殿反応は以下のように生じる：
[000121]（Ｎｉ，Ｍｎ，Ｃｏ）ＳＯ４＋２ＮａＯＨ＝（Ｎｉ，Ｍｎ，Ｃｏ）（ＯＨ）２＋Ｎａ２ＳＯ４    ほぼ完全に転化
[000122]（Ｎｉ，Ｍｎ，Ｃｏ）Ｓ２Ｏ６＋２ＮａＯＨ＝（Ｎｉ，Ｍｎ，Ｃｏ）（ＯＨ）２＋Ｎａ２Ｓ２Ｏ６    ほぼ完全に転化
[000123]固体および液体の混合物を含有するスラリーを濾過（１４２）してニッケルマンガンコバルト水酸化物を分離し、これをすすいで収集生成物（１４４）を生じさせる。
【００４９】
[000124]濾過溶液を第２の沈殿反応器（１４６）に移動させ、ここで炭酸ナトリウムを加えて混合して、溶解リチウムの一部を炭酸リチウム固体として沈殿させ、主に硫酸リチウム、ジチオン酸リチウム、硫酸ナトリウムおよびジチオン酸ナトリウムを含有する溶液を形成する。
【００５０】
[000125]固体および液体の混合物を含有するスラリーを濾過（１５８）して炭酸リチウムを分離し、これをすすいで収集生成物（１６０）を生じさせる。
[000126]濾液を晶析装置（１５４）に移動させ、ここで硫酸ナトリウムおよびジチオン酸ナトリウムの一部を、多重効用結晶化または冷却結晶化により固体結晶として結晶化する。固体硫酸ナトリウムおよびジチオン酸ナトリウム結晶を、遠心機またはフィルター（１５６）を用いて溶液から収集する。硫酸ナトリウムおよびジチオン酸ナトリウム結晶を約１２０℃に加熱（１５０）して、ジチオン酸ナトリウムを硫酸ナトリウム副生成物およびＳＯ２に分解し、ＳＯ２を浸出に再循環させることができる。母溶液は残留する硫酸リチウム、ジチオン酸リチウム、硫酸ナトリウム、ジチオン酸ナトリウムを含有し、水を浸出に戻して再循環させて（１５２）、水の消費を最小限に抑え、フローシート全体のリチウム回収率を最大化する。あるいは、母溶液の一部をナノ濾過（１６２）により処理して、生成物をすすぐための清浄な水（１６４）を生じさせ、使用済みのすすぎ水（１６６、１６８）を浸出に戻して再利用することができる。ナノ濾過からの濃縮物（１７０）を晶析装置に戻して再循環させて、硫酸ナトリウムの回収率を最大化する。炭酸リチウム（１６０）およびニッケルマンガンコバルト水酸化物（１４４）の収集生成物を望ましい比率のリチウム、ニッケル、マンガンおよびコバルトに混合し、熱処理（１７２）して、リチウムイオン電池に用いるための新たなカソード化合物を製造する。必要な場合、追加的なリチウム、ニッケル、マンガンおよびまたはコバルト化合物を収集生成物に加えると、熱処理に先立ちリチウム、ニッケル、マンガンおよびコバルトの望ましい比率を達成することができる。
【００５１】
[000127]図６に示すリチウムニッケルコバルトアルミニウム酸化物の処理についての態様２に関し、フローシートを以下のように記載する：
[000128]浸出反応器（１８０）において、例えば化学式ＬｉＮｉ０．８Ｃｏ０．１５Ａｌ０．０５Ｏ２を有する使用済みリチウムニッケルコバルトアルミニウム酸化物カソード材料を、ＳＯ２およびＨ２ＳＯ４試薬、ならびに、水と場合によってはフローシートの最終工程から先立って回収されていないリチウムおよび／またはニッケルおよび／またはコバルトおよび／またはアルミニウムとを含有する溶液と組み合わせて、混合する。リチウム、ニッケル、コバルトおよびアルミニウムは溶液に溶解して、ニッケルコバルトアルミニウム硫酸塩、ニッケルコバルトアルミニウムジチオン酸塩、硫酸リチウムおよびジチオン酸リチウムを含有する浸出溶液を生じる。
【００５２】
[000129]浸出溶液を沈殿反応器（１８８）に移動させ、ここで水酸化ナトリウムを加えて混合して、ニッケル、コバルトおよびアルミニウムをニッケルコバルトアルミニウム水酸化物として選択的に沈殿させ、主に硫酸リチウム、ジチオン酸リチウム、硫酸ナトリウムおよびジチオン酸ナトリウムを含有する溶液を形成する。
【００５３】
[000130]沈殿反応は以下のように生じる：
[000131]（Ｎｉ，Ｃｏ，Ａｌ）ＳＯ４＋２ＮａＯＨ＝（Ｎｉ，Ｃｏ，Ａｌ）（ＯＨ）２＋Ｎａ２ＳＯ４    ほぼ完全に転化
[000132]（Ｎｉ，Ｃｏ，Ａｌ）Ｓ２Ｏ６＋２ＮａＯＨ＝（Ｎｉ，Ｃｏ，Ａｌ）（ＯＨ）２＋Ｎａ２Ｓ２Ｏ６    ほぼ完全に転化
[000133]固体および液体の混合物を含有するスラリーを濾過（１８２）してニッケルコバルトアルミニウム水酸化物を分離し、これをすすいで収集生成物（１８４）を生じさせる。
【００５４】
[000134]濾過溶液を第２の沈殿反応器（１８６）に移動させ、ここで炭酸ナトリウムを加えて混合して、溶解リチウムの一部を炭酸リチウム固体として沈殿させ、主に硫酸リチウム、ジチオン酸リチウム、硫酸ナトリウムおよびジチオン酸ナトリウムを含有する溶液を形成する。
【００５５】
[000135]固体および液体の混合物を含有するスラリーを濾過（１９８）して炭酸リチウムを分離し、これをすすいで収集生成物（２００）を生じさせる。
[000136]濾液を晶析装置（１９４）に移動させ、ここで硫酸ナトリウムおよびジチオン酸ナトリウムの一部を、多重効用結晶化または冷却結晶化により固体結晶として結晶化する。固体硫酸ナトリウムおよびジチオン酸ナトリウム結晶を、遠心機またはフィルター（１９６）を用いて溶液から収集する。硫酸ナトリウムおよびジチオン酸ナトリウム結晶を約１２０℃に加熱（１９０）して、ジチオン酸ナトリウムを硫酸ナトリウム副生成物およびＳＯ２に分解し、ＳＯ２を浸出に再循環させることができる。母溶液は残留する硫酸リチウム、ジチオン酸リチウム、硫酸ナトリウム、ジチオン酸ナトリウムを含有し、水を浸出に戻して再循環させて（１９２）、水の消費を最小限に抑え、フローシート全体のリチウム回収率を最大化する。あるいは、母溶液の一部をナノ濾過（２０２）により処理して、生成物をすすぐための清浄な水（２０４）を生じさせ、使用済みのすすぎ水（２０６、２０８）を浸出に戻して再利用することができる。ナノ濾過からの濃縮物（２１０）を晶析装置に戻して再循環させて、硫酸ナトリウムの回収率を最大化する。炭酸リチウム（２００）およびニッケルコバルトアルミニウム水酸化物（１８４）の収集生成物を望ましい比率のリチウム、ニッケル、コバルトおよびアルミニウムに混合し、熱処理（２１２）して、リチウムイオン電池に用いるための新たなカソード化合物を製造する。必要な場合、追加的なリチウム、ニッケル、コバルトおよびまたはアルミニウム化合物を収集生成物に加えると、熱処理に先立ちリチウム、ニッケル、コバルトおよびアルミニウムの望ましい比率を達成することができる。
【００５６】
[000137]図７に示すリチウムコバルト酸化物の処理についての態様３に関し、フローシートを以下のように記載する：
[000138]浸出反応器（２２０）において、化学式ＬｉＣｏＯ２を有する使用済みリチウムイオン電池カソード材料を、ＳＯ２およびＨ２ＳＯ４試薬、ならびに、水と場合によってはフローシートの最終工程から先立って回収されていないリチウムおよび／またはコバルトとを含有する溶液と組み合わせて、混合する。リチウムおよびコバルトは溶液に溶解して、硫酸コバルト、ジチオン酸コバルト、硫酸リチウムおよびジチオン酸リチウムを含有する浸出溶液を生じる。
【００５７】
[000139]浸出溶液を沈殿反応器（２２８）に移動させ、ここで水酸化リチウムを加えて混合して、コバルトを水酸化コバルトとして選択的に沈殿させ、主に硫酸リチウムおよびジチオン酸リチウムを含有する溶液を形成する。
【００５８】
[000140]沈殿反応は以下のように生じる：
[000141]ＣｏＳＯ４＋２ＬｉＯＨ＝Ｃｏ（ＯＨ）２＋Ｌｉ２ＳＯ４    ほぼ完全に転化
[000142]ＣｏＳ２Ｏ６＋２ＬｉＯＨ＝Ｃｏ（ＯＨ）２＋Ｌｉ２Ｓ２Ｏ６    ほぼ完全に転化
[000143]固体および液体の混合物を含有するスラリーを濾過（２２２）して水酸化コバルトを分離し、これをすすいで収集生成物（２２４）を生じさせる。
【００５９】
[000144]濾過溶液を第２の沈殿反応器（２２６）に移動させ、ここで炭酸ナトリウムを加えて混合して、溶解リチウムの一部を炭酸リチウム固体として沈殿させ、主に硫酸リチウム、ジチオン酸リチウム、硫酸ナトリウムおよびジチオン酸ナトリウムを含有する溶液を形成する。
【００６０】
[000145]固体および液体の混合物を含有するスラリーを濾過（２３８）して炭酸リチウムを分離し、これをすすぐ（２４０）。炭酸リチウムの一部を生成物（２４２）として収集する。炭酸リチウムの残りの部分をさらに水酸化カルシウムと混合（２４４）して、溶解水酸化リチウムおよび固体炭酸カルシウムを含有するスラリーを生じさせる。スラリーを濾過（２４６）して炭酸カルシウム固体と水酸化リチウム溶液を分離し、水酸化リチウム溶液は、コバルト化合物を沈殿させるために再利用する（２２８）。
【００６１】
[000146]第２のフィルター（２３８）からの濾液を晶析装置（２３４）に移動させ、ここで硫酸ナトリウムおよびジチオン酸ナトリウムの一部を、多重効用結晶化または冷却結晶化により固体結晶として結晶化する。固体硫酸ナトリウムおよびジチオン酸ナトリウム結晶を、遠心機またはフィルター（２３６）を用いて溶液から収集する。硫酸ナトリウムおよびジチオン酸ナトリウム結晶を約１２０℃に加熱（２３０）して、ジチオン酸ナトリウムを硫酸ナトリウム副生成物およびＳＯ２に分解し、ＳＯ２を浸出に再循環させることができる。母溶液は残留する硫酸リチウム、ジチオン酸リチウム、硫酸ナトリウム、ジチオン酸ナトリウムを含有し、水を浸出に戻して再循環させて（２３２）、水の消費を最小限に抑え、フローシート全体のリチウム回収率を最大化する。あるいは、母溶液の一部をナノ濾過（２４８）により処理して、生成物をすすぐための清浄な水（２５０）を生じさせ、使用済みのすすぎ水（２５２、２５４）を浸出に戻して再利用することができる。ナノ濾過からの濃縮物（２５６）を晶析装置に戻して再循環させて、硫酸ナトリウムの回収率を最大化する。炭酸リチウム（２４２）および水酸化コバルト（２２４）の収集生成物を望ましい比率のリチウムおよびコバルトに混合し、熱処理（２５８）して、リチウムイオン電池に用いるための新たなカソード化合物を製造する。必要な場合、追加的なリチウムおよびまたはコバルト化合物を収集生成物に加えると、熱処理に先立ちリチウムおよびコバルトの望ましい比率を達成することができる。
【００６２】
[000147]図８に示すリチウムニッケルマンガンコバルト酸化物の処理についての態様３に関し、フローシートを以下のように記載する：
[000148]浸出反応器（２７０）において、例えば化学式ＬｉＮｉ-０．３３Ｍｎ０．３３Ｃｏ０．３３Ｏ２を有する使用済みリチウムニッケルマンガンコバルト酸化物カソード材料を、ＳＯ２およびＨ２ＳＯ４試薬、ならびに、水と場合によってはフローシートの最終工程から先立って回収されていないリチウムおよび／またはニッケルおよび／またはマンガンおよび／またはコバルトを含有する溶液と組み合わせて、混合する。リチウム、ニッケル、マンガンおよびコバルトは溶液に溶解して、ニッケルマンガンコバルト硫酸塩、ニッケルマンガンコバルトジチオン酸塩、硫酸リチウムおよびジチオン酸リチウムを含有する浸出溶液を生じる。
【００６３】
[000149]浸出溶液を沈殿反応器（２７８）に移動させ、ここで水酸化リチウムを加えて混合して、ニッケル、マンガンおよびコバルトをニッケルマンガンコバルト水酸化物として選択的に沈殿させ、主に硫酸リチウムおよびジチオン酸リチウムを含有する溶液を形成する。
【００６４】
[000150]沈殿反応は以下のように生じる：
[000151]（Ｎｉ，Ｍｎ，Ｃｏ）ＳＯ４＋２ＬｉＯＨ＝（Ｎｉ，Ｍｎ，Ｃｏ）（ＯＨ）２＋Ｌｉ２ＳＯ４    ほぼ完全に転化
[000152]（Ｎｉ，Ｍｎ，Ｃｏ）Ｓ２Ｏ６＋２ＬｉＯＨ＝（Ｎｉ，Ｍｎ，Ｃｏ）（ＯＨ）２＋Ｌｉ２Ｓ２Ｏ６    ほぼ完全に転化
[000153]固体および液体の混合物を含有するスラリーを濾過（２７２）してニッケルマンガンコバルト水酸化物を分離し、これをすすいで収集生成物（２７４）を生じさせる。
【００６５】
[000154]濾過溶液を第２の沈殿反応器（２７６）に移動させ、ここで炭酸ナトリウムを加えて混合して、溶解リチウムの一部を炭酸リチウム固体として沈殿させ、主に硫酸リチウム、ジチオン酸リチウム、硫酸ナトリウムおよびジチオン酸ナトリウムを含有する溶液を形成する。
【００６６】
[000155]固体および液体の混合物を含有するスラリーを濾過（２８８）して炭酸リチウムを分離し、これをすすぐ（２９０）。炭酸リチウムの一部を生成物（２９２）として収集する。炭酸リチウムの残りの部分をさらに水酸化カルシウムと混合（２９４）して、溶解水酸化リチウムおよび固体炭酸カルシウムを含有するスラリーを生じさせる。スラリーを濾過（２９６）して炭酸カルシウム固体と水酸化リチウム溶液を分離し、水酸化リチウム溶液は、コバルト化合物を沈殿させるために再利用する（２７８）。
【００６７】
[000156]第２のフィルター（２８８）からの濾液を晶析装置（２８４）に移動させ、ここで硫酸ナトリウムおよびジチオン酸ナトリウムの一部を、多重効用結晶化または冷却結晶化により固体結晶として結晶化する。固体硫酸ナトリウムおよびジチオン酸ナトリウム結晶を、遠心機またはフィルター（２８６）を用いて溶液から収集する。硫酸ナトリウムおよびジチオン酸ナトリウム結晶を約１２０℃に加熱（２８０）して、ジチオン酸ナトリウムを硫酸ナトリウム副生成物およびＳＯ２に分解し、ＳＯ２を浸出に再循環させることができる。母溶液は残留する硫酸リチウム、ジチオン酸リチウム、硫酸ナトリウム、ジチオン酸ナトリウムを含有し、水を浸出に戻して再循環させて（２８２）、水の消費を最小限に抑え、フローシート全体のリチウム回収率を最大化する。あるいは、母溶液の一部をナノ濾過（２９８）により処理して、生成物をすすぐための清浄な水（３００）を生じさせ、使用済みのすすぎ水（３０２、３０４）を浸出に戻して再利用することができる。ナノ濾過からの濃縮物（３０６）を晶析装置に戻して再循環させて、硫酸ナトリウムの回収率を最大化する。炭酸リチウム（２９２）およびニッケルマンガンコバルト水酸化物（２７４）の収集生成物を望ましい比率のリチウム、ニッケル、マンガンおよびコバルトに混合し、熱処理（３０８）して、リチウムイオン電池に用いるための新たなカソード化合物を製造する。必要な場合、追加的なリチウム、ニッケル、マンガンおよびまたはコバルト化合物を収集生成物に加えると、熱処理に先立ちリチウム、ニッケル、マンガンおよびコバルトの望ましい比率を達成することができる。
【００６８】
[000157]図９に示すリチウムニッケルコバルトアルミニウム酸化物の処理についての態様３に関し、フローシートを以下のように記載する：
[000158]浸出反応器（３２０）において、例えば化学式ＬｉＮｉ０．８Ｃｏ０．１５Ａｌ０．０５Ｏ２を有する使用済みリチウムニッケルコバルトアルミニウム酸化物カソード材料を、ＳＯ２およびＨ２ＳＯ４試薬、ならびに、水と場合によってはフローシートの最終工程から先立って回収されていないリチウムおよび／またはニッケルおよび／またはコバルトおよび／またはアルミニウムとを含有する溶液と組み合わせて、混合する。リチウム、ニッケル、コバルトおよびアルミニウムは溶液に溶解して、ニッケルコバルトアルミニウム硫酸塩、ニッケルコバルトアルミニウムジチオン酸塩、硫酸リチウムおよびジチオン酸リチウムを含有する浸出溶液を生じる。
【００６９】
[000159]浸出溶液を沈殿反応器（３２８）に移動させ、ここで水酸化リチウムを加えて混合して、ニッケル、コバルトおよびアルミニウムをニッケルコバルトアルミニウム水酸化物として選択的に沈殿させ、主に硫酸リチウムおよびジチオン酸リチウムを含有する溶液を形成する。
【００７０】
[000160]沈殿反応は以下のように生じる：
[000161]（Ｎｉ，Ｃｏ，Ａｌ）ＳＯ４＋２ＬｉＯＨ＝（Ｎｉ，Ｃｏ，Ａｌ）（ＯＨ）２＋Ｌｉ２ＳＯ４    ほぼ完全に転化
[000162]（Ｎｉ，Ｃｏ，Ａｌ）Ｓ２Ｏ６＋２ＬｉＯＨ＝（Ｎｉ，Ｃｏ，Ａｌ）（ＯＨ）２＋Ｌｉ２Ｓ２Ｏ６    ほぼ完全に転化
[000163]固体および液体の混合物を含有するスラリーを濾過（３２２）してニッケルコバルトアルミニウム水酸化物を分離し、これをすすいで収集生成物（３２４）を生じさせる。
【００７１】
[000164]濾過溶液を第２の沈殿反応器（３２６）に移動させ、ここで炭酸ナトリウムを加えて混合して、溶解リチウムの一部を炭酸リチウム固体として沈殿させ、主に硫酸リチウム、ジチオン酸リチウム、硫酸ナトリウムおよびジチオン酸ナトリウムを含有する溶液を形成する。
【００７２】
[000165]固体および液体の混合物を含有するスラリーを濾過（３３８）して炭酸リチウムを分離し、これをすすぐ（３４０）。炭酸リチウムの一部を生成物（３４２）として収集する。炭酸リチウムの残りの部分をさらに水酸化カルシウムと混合（３４４）して、溶解水酸化リチウムおよび固体炭酸カルシウムを含有するスラリーを生じさせる。スラリーを濾過（３４６）して炭酸カルシウム固体と水酸化リチウム溶液を分離し、水酸化リチウム溶液は、ニッケル、コバルトおよびアルミニウム化合物を沈殿させるために再利用する（３２８）。
【００７３】
[000166]第２のフィルター（３３８）からの濾液を晶析装置（３３４）に移動させ、ここで硫酸ナトリウムおよびジチオン酸ナトリウムの一部を、多重効用結晶化または冷却結晶化により固体結晶として結晶化する。固体硫酸ナトリウムおよびジチオン酸ナトリウム結晶を、遠心機またはフィルター（３３６）を用いて溶液から収集する。硫酸ナトリウムおよびジチオン酸ナトリウム結晶を約１２０℃に加熱（３３０）して、ジチオン酸ナトリウムを硫酸ナトリウム副生成物およびＳＯ２に分解し、ＳＯ２を浸出に再循環させることができる。母溶液は残留する硫酸リチウム、ジチオン酸リチウム、硫酸ナトリウム、ジチオン酸ナトリウムを含有し、水を浸出に戻して再循環させて（３３２）、水の消費を最小限に抑え、フローシート全体のリチウム回収率を最大化する。あるいは、母溶液の一部をナノ濾過（３４８）により処理して、生成物をすすぐための清浄な水（３５０）を生じさせ、使用済みのすすぎ水（３５２、３５４）を浸出に戻して再利用することができる。ナノ濾過からの濃縮物（３５６）を晶析装置に戻して再循環させて、硫酸ナトリウムの回収率を最大化する。炭酸リチウム（３４２）およびニッケルコバルトアルミニウム水酸化物（３２４）の収集生成物を望ましい比率のリチウム、ニッケル、コバルトおよびアルミニウムに混合し、熱処理（３５８）して、リチウムイオン電池に用いるための新たなカソード化合物を製造する。必要な場合、追加的なリチウム、ニッケル、コバルトおよびまたはアルミニウム化合物を収集生成物に加えると、熱処理に先立ちリチウム、ニッケル、コバルトおよびアルミニウムの望ましい比率を達成することができる。
【実施例】
【００７４】
[000167]本発明を例示する実施例：
１．二酸化硫黄および硫酸で浸出したリチウムコバルト酸化物（試験＃ＬＴ４）
化学式ＬｉＣｏＯ２からなるリチウムコバルト酸化物（Ａｌｆａ  Ａｅｓａｒ）を、この試験研究に用いた。２５グラムのＬｉＣｏＯ２を２５０ｍＬの２モルの硫酸と混合することにより、浸出を行った。二酸化硫黄ガスを浸出溶液中に継続的に散布して、酸化還元電位（ＯＲＰ）≦４００ｍＶを維持した。浸出容器は三ツ口丸底フラスコからなり、撹拌は磁気攪拌バーで行った。フラスコの口の１つはＯＲＰのモニタリングに使い、別の口には凝縮器を加えて蒸気を凝縮して容器に戻し、残りの口は温度の測定に用いた。実験は温度を制御せずに行った。浸出は、５分間の浸出後に温度が７１℃にまで上昇し、１２０分間の実験後にさらに２１℃まで低下したため、発熱性と決定した。溶液の誘導結合プラズマ分光分析法（ＩＣＰ）分析は、５分間の浸出後にリチウムおよびコバルトの１００％が抽出されたことを示した。
【００７５】
２．メタ重亜硫酸塩および硫酸で浸出したリチウムコバルト酸化物（試験＃ＬＴ６）
１２．５グラムのＬｉＣｏＯ２を２５０ｍＬの２モルの硫酸および０．６７モルのメタ重亜硫酸ナトリウムと混合することにより、浸出を行った。浸出容器は三ツ口丸底フラスコからなり、撹拌は磁気攪拌バーで行った。フラスコの口の１つはＯＲＰのモニタリングに使い、別の口には凝縮器を加えて蒸気を凝縮して容器に戻し、残りの口は温度の測定に用いた。実験は温度を制御せずに行った。浸出は、５分間の浸出後に温度が６０℃にまで上昇し、１２０分間の実験後にさらに２５℃まで低下したため、発熱性と決定した。溶液のＩＣＰ分析は、５分間の浸出後にリチウムおよびコバルトの１００％が抽出されたことを示した。
【００７６】
３．コバルトおよびリチウムの炭酸第一コバルトおよび炭酸リチウムとしての沈殿（試験＃ＰＴＣＬ１）
５．５９ｇ／Ｌのリチウムおよび５０．０１ｇ／Ｌのコバルトを含有しｐＨが１．５９の溶液２００ｍＬを、硫酸との組み合わせでの二酸化硫黄でリチウムコバルト酸化物を浸出することにより調製した。沈殿試験は、３１．８３グラムの無水炭酸ナトリウム（すべてのリチウムおよびコバルトを炭酸塩として沈殿させるのに要する炭酸ナトリウムの化学量論量の１．２倍になるように算出した）を加えることにより実施した。その後、１０モルの水酸化ナトリウムを加えてｐＨを１１．１４に上昇させた。試験は、オーバーヘッドスターラーを用いて１０００ｍＬビーカーで実施した。スラリーを濾過した；３５．３３グラムの残渣および１１８ｍＬの濾液を収集した。蒸発に注意した。残渣を飽和炭酸リチウム溶液で洗浄し、再び濾過し、乾燥した。残渣の分析は、コバルトの１００％およびリチウムの８２．１１％がコバルトおよびリチウムの混合炭酸塩として沈殿したことを示した。
【００７７】
４．コバルトの水酸化第一コバルトとしての沈殿（試験＃ＰＴＣ３−２）
５．５９ｇ／Ｌのリチウムおよび５０．０１ｇ／Ｌのコバルトを含有しｐＨが１．５９の溶液４５０ｍＬを、硫酸との組み合わせでの二酸化硫黄でリチウムコバルト酸化物を浸出することにより調製した。沈殿試験は、１０モルの水酸化ナトリウムを徐々に加えてｐＨを１０．６１に上昇させて、コバルトを沈殿させることにより行った。試験は、オーバーヘッドスターラーを用いて１０００ｍＬビーカーで実施した。スラリーを濾過した；４６．４８グラムの残渣および３９０ｍＬの濾液を収集した。残渣を脱イオン水で洗浄し、再び濾過し、乾燥した。残渣の分析は、リチウムおよびコバルトを含有する溶液からコバルトの１００％が水酸化コバルトとして選択的に沈殿したことを示した。最終残渣は微量のリチウム（約０．０２９２％）を含有していた。これは、追加的なすすぎによりさらに精製することができると思われる。
【００７８】
５．リチウムの炭酸リチウムとしての沈殿（試験＃ＰＴＬ３−２）
この試験では、上記試験＃ＰＴＣ３−２後の濾液からの残留溶液３８５ｍＬを用いた。沈殿試験は、２５グラムの炭酸ナトリウム一水和物（すべてのリチウムを炭酸リチウムとして溶液に沈殿させるのに要する化学量論量の１．２倍になるように算出した）を加えることにより実施した。試験は、オーバーヘッドミキサーを用いて１０００ｍＬビーカーで実施した。スラリーを濾過した；７．８２グラムの残渣および３１８ｍＬの濾液を収集した。残渣を飽和炭酸リチウム溶液で洗浄し、再び濾過し、乾燥した。残渣の分析は、リチウムの５３．９％が炭酸リチウムとして沈殿したことを示した。
【００７９】
６．二酸化硫黄および硫酸で浸出した浸出リチウムコバルト酸化物からのジチオン酸塩の生成
化学式ＬｉＣｏＯ２からなるリチウムコバルト酸化物（Ａｌｆａ  Ａｅｓａｒ）を、この試験研究に用いた。３６〜５０グラムのＬｉＣｏＯ２を２５０ｍＬの０．８モル〜１．５モル濃度の硫酸と混合することにより、いくつかの浸出実験を行った。二酸化硫黄ガスを浸出溶液中に継続的に散布した。試験した最終酸化還元電位（ＯＲＰ）の範囲は１０２ｍＶ〜４０１ｍＶであった。浸出容器は三ツ口丸底フラスコからなり、撹拌は磁気攪拌バーで行った。フラスコの口の１つはＯＲＰのモニタリングに使い、別の口には凝縮器を加えて蒸気を凝縮して容器に戻し、残りの口は温度の測定に用いた。実験は温度を制御せずに行った。１２０分間の浸出後、イオンクロマトグラフィーによりジチオン酸塩を分析するために試料を取り出した。結果を表１にまとめる。
【００８０】
【表１】
0006906060.tif 000002
【００８１】
７．リチウムコバルト酸化物の処理に関するロックサイクル試験
化学式ＬｉＣｏＯ２からなるリチウムコバルト酸化物（Ａｌｆａ  Ａｅｓａｒ）を、この試験研究に用いた。態様２で記載したフローシート中の主要な単位操作をシミュレートするために、リチウムコバルト酸化物をロックサイクル様式で処理した。ロックサイクル試験は、回路からの硫酸塩およびジチオン酸塩の除去により、先立つサイクルからのフローシートの末端における未回収リチウムおよび水を、つぎのサイクルのフローシートの前端に再循環させて回収することが可能になることを示している。
【００８２】
浸出条件は、約１．５へのｐＨ制御；浸出ヘッドにおいて１．２Ｍ  Ｈ２ＳＯ４；８％パルプ密度；および３５０ｍＶの標的ＯＲＰで散布する(sparing) ＳＯ２からなる。４サイクル内の各浸出工程に関し、２時間のＳＯ２還元浸出の後、ヘッドの固体はすべて視覚的に消失した。
【００８３】
先立つ浸出工程からの浸出液を１０Ｍ  ＮａＯＨによりｐＨ１１に調整して、溶解コバルトをＣｏ（ＯＨ）２として沈殿させる。その後、２つのリパルプ洗浄段階および濾過が続いた。湿潤固体を６０℃で乾燥した。
【００８４】
その後、先立つ段階からの濾液を、ＩＣＰによって測定したリチウム濃度に対し１．２倍の化学量論的Ｎａ２ＣＯ３と混合した。その後、混合溶液を９５℃に３０分間加熱した後、Ｌｉ２ＣＯ３沈殿物を濾過により取り出した。沈殿物を９５℃の飽和Ｌｉ２ＣＯ３で洗浄した。ロックサイクル＃１を除き、すべての飽和Ｌｉ２ＣＯ３洗浄溶液は、先立つサイクルから生じたＬｉ２ＣＯ３固体により調製した。ロックサイクルにおいて、リチウムは溶液中に蓄積し、Ｌｉ回収率の増大をもたらすと予想される。ＩＣＰからの結果および計算結果は、この結論を裏付けるものであった。フローシートの各サイクルについて算出したリチウム回収率を表２に示す。
【００８５】
【表２】
0006906060.tif 000003
【００８６】
硫酸ナトリウム、ジチオン酸ナトリウムおよび未回収リチウムイオン溶液を含有する先立つ段階からの濾液を、オーバーヘッドミキサーで穏やかに混合しつつ５℃に２時間冷却して、硫酸ナトリウム十水和物およびジチオン酸ナトリウム二水和物を結晶化する。結晶を濾過により収集し、６０℃で乾燥して、無水結晶を収集した。サイクル１〜４の乾燥結晶の重量を表３に示す。
【００８７】
【表３】
0006906060.tif 000004
【００８８】
ナノ濾過段階の例は、実施例２０に記載する。
８．二酸化硫黄および硫酸で浸出したリチウムニッケルマンガンコバルト酸化物（試験＃ＮＭＣ３−５）
化学式ＬｉＮｉ０．３３Ｍｎ０．３３Ｃｏ０．３３Ｏ２からなるリチウムニッケルマンガンコバルト酸化物（Ｓｉｇｍａ  Ａｌｄｒｉｃｈ）を、この試験研究に用いた。３０グラムのＬｉＮｉ０．３３Ｍｎ０．３３Ｃｏ０．３３Ｏ２を２５５ｍＬの１．２モルの硫酸と混合することにより、浸出を行った。二酸化硫黄ガスを浸出溶液中に継続的に散布して、酸化還元電位（ＯＲＰ）＝５５０ｍＶを維持した。浸出容器は三ツ口丸底フラスコからなり、撹拌は磁気攪拌バーで行った。フラスコの口の１つはＯＲＰのモニタリングに使い、別の口には凝縮器を加えて蒸気を凝縮して容器に戻し、残りの口は温度の測定に用いた。実験は温度を制御せずに行った。浸出は、３０分間の浸出後に温度が６６℃にまで上昇し、１２０分間の実験後にさらに２８℃まで低下したため、発熱性と決定した。溶液の誘導結合プラズマ分光分析法（ＩＣＰ）分析は、１２０分間の浸出後にリチウム、ニッケル、マンガンおよびコバルトの１００％が抽出されたことを示した。イオンクロマトグラフィー分析は、最終浸出溶液が２４．１ｇ／Ｌのジチオン酸塩を含有することを示した。
【００８９】
９．ＮａＯＨでのニッケル、マンガンおよびコバルトの（Ｎｉ，Ｍｎ，Ｃｏ）（ＯＨ）２としての沈殿（試験＃ＮＭＣ−２−ＰＴＣ１１）
７．７１ｇ／Ｌのリチウム、１９．８３ｇ／Ｌのニッケル、１８．０９ｇ／Ｌのマンガンおよび１９．３８ｇ／Ｌのコバルトを含有しｐＨが０．８の溶液２００ｍＬを、硫酸との組み合わせでの二酸化硫黄でリチウムニッケルマンガンコバルト酸化物を浸出することにより調製した。沈殿試験は、１０モルの水酸化ナトリウムを徐々に加えてｐＨを１０．７０に上昇させて、ニッケル、マンガンおよびコバルトを沈殿させることにより行った。試験は、マグネティックスターラーを用いて５００ｍＬビーカーで実施した。スラリーを濾過した。１８．７０グラムの乾燥残渣および１４０ｍＬの濾液を収集した。残渣を脱イオン水で洗浄し、再び濾過し、乾燥した。残渣の分析は、リチウム、ニッケル、マンガンおよびコバルトを含有する溶液からニッケルの１００％、マンガンの１００％およびコバルトの１００％が金属水酸化物として沈殿したことを示した。最終残渣は少量のリチウム（約０．１５５％）を含有していた。これは、追加的なすすぎによりさらに精製することができると思われる。
【００９０】
１０．ＮａＯＨでのニッケル、マンガンおよびコバルトの水酸化物の沈殿に続く、リチウムの炭酸リチウムとしての沈殿（試験＃ＮＭＣ−２−ＰＴＬ１１）
この試験では、試験＃ＮＭＣ−２−ＰＴＣ−１１後の濾液からの残留物を用いた。沈殿試験は、１４．１２グラムの炭酸ナトリウム（すべてのリチウムを炭酸リチウムとして溶液に沈殿させるのに要する化学量論量の１．２倍になるように算出した）を加えることにより実施した。試験は、９５℃において、マグネティックスターラーを用いて５００ｍＬビーカー中で１５分間実施した。スラリーを濾過した；２．３９グラムの乾燥残渣および１３０ｍＬの濾液を収集した。残渣を飽和炭酸リチウム溶液で洗浄し、再び濾過し、乾燥した。残渣の分析は、リチウムの３４．６％が炭酸リチウムとして沈殿したことを示した。
【００９１】
１１．ＬｉＯＨでのニッケル、マンガンおよびコバルトの（Ｎｉ，Ｍｎ，Ｃｏ）（ＯＨ）２としての沈殿（試験＃ＮＭＣ−２−ＣＴ−ＰＴＣ３）
７．３０ｇ／Ｌのリチウム、１８．２７ｇ／Ｌのニッケル、１７．０５ｇ／Ｌのマンガンおよび１８．２４ｇ／Ｌのコバルトを含有しｐＨが０．６６の溶液２００ｍＬを、硫酸との組み合わせでの二酸化硫黄でリチウムニッケルマンガンコバルト酸化物を浸出することにより調製した。沈殿試験は、３．３４モルの水酸化リチウムを徐々に加えてｐＨを１１．０７に上昇させて、ニッケル、マンガンおよびコバルトを沈殿させることにより行った。試験は、マグネティックスターラーを用いて５００ｍＬビーカー中で実施した。スラリーを濾過した；１８．２４グラムの残渣および２０６ｍＬの濾液を収集した。残渣を脱イオン水で洗浄し、再び濾過し、乾燥した。残渣の分析は、リチウム、ニッケル、マンガンおよびコバルトを含有する溶液からニッケルの１００％、マンガンの１００％およびコバルトの１００％が金属水酸化物として沈殿したことを示した。最終残渣は少量のリチウム（約０．７８７％）を含有していた。これは、追加的なすすぎによりさらに精製することができると思われる。
【００９２】
１２．ＬｉＯＨでのニッケル、マンガンおよびコバルトの水酸化物の沈殿に続く、リチウムの炭酸リチウムとしての沈殿（試験＃ＮＭＣ−２−ＣＴ−ＰＴＬ３）
この試験では、試験＃ＮＭＣ−２−ＣＴ−ＰＴ３後の濾液からの残留物を用いた。沈殿試験は、２７．７４グラムの炭酸ナトリウム（すべてのリチウムを炭酸塩として溶液に沈殿させるのに要する化学量論量の１．２倍になるように算出した）を加えることにより実施した。試験は、９５℃において、マグネティックスターラーを用いて５００ｍＬビーカー中で１５分間実施した。スラリーを濾過した；１２．１２グラムの乾燥残渣および１８４ｍＬの濾液を収集した。残渣を飽和炭酸リチウム溶液で洗浄し、再び濾過し、乾燥した。残渣の分析は、リチウムの４９．８％が炭酸リチウムとして沈殿したことを示した。
【００９３】
１３．リチウムニッケルマンガンコバルト酸化物の処理に関するロックサイクル試験
化学式ＬｉＮｉ０．３３Ｍｎ０．３３Ｃｏ０．３３Ｏ２からなるリチウムニッケルマンガンコバルト酸化物（Ｓｉｇｍａ  Ａｌｄｒｉｃｈ）を、この試験研究に用いた。態様３で記載したフローシート中の主要な単位操作をシミュレートするために、リチウムニッケルマンガンコバルト酸化物をロックサイクル様式で処理した。ロックサイクル試験は、回路からの硫酸塩およびジチオン酸塩の除去により、先立つサイクルからのフローシートの末端における未回収リチウムおよび水を、つぎのサイクルのフローシートの前端に再循環させて回収することが可能になることを示している。
【００９４】
浸出条件は、ｐＨを約１．５に制御した試料１００ｇを処理；浸出ヘッドにおいて１．５Ｍ  Ｈ２ＳＯ４；１０％パルプ密度；および５５０ｍＶの標的ＯＲＰで散布するＳＯ２からなる。４サイクル内の各浸出工程に関し、２時間のＳＯ２還元浸出の後、ヘッドの固体は視覚的に消失した。
【００９５】
先立つ浸出工程からの浸出液を飽和ＬｉＯＨによりｐＨ１１に調整して、溶解ニッケル、マンガンおよびコバルトを（Ｎｉ，Ｍｎ，Ｃｏ）（ＯＨ）２として沈殿させる。その後、２つのリパルプ洗浄段階および濾過が続いた。湿潤固体を６０℃で乾燥した。
【００９６】
その後、先立つ段階からの濾液を、ＩＣＰによって測定したリチウム濃度に対し１．０倍の化学量論的Ｎａ２ＣＯ３と混合した。その後、混合溶液を９５℃に３０分間加熱した後、Ｌｉ２ＣＯ３沈殿物を濾過により取り出した。沈殿物を９５℃の飽和Ｌｉ２ＣＯ３で洗浄した。ロックサイクル＃１を除き、すべての飽和Ｌｉ２ＣＯ３洗浄溶液は、先立つサイクルから生じたＬｉ２ＣＯ３固体により調製した。ロックサイクルにおいて、リチウムは溶液中に蓄積し、Ｌｉ回収率の増大をもたらすと予想される。ＩＣＰからの結果および計算結果は、この結論を裏付けるものであった。フローシートの各サイクルについて算出したリチウム回収率を表４に示す。
【００９７】
【表４】
0006906060.tif 000005
【００９８】
硫酸ナトリウム、ジチオン酸ナトリウムおよび未回収リチウムイオン溶液を含有する先立つ段階からの濾液を、オーバーヘッドミキサーを用いて穏やかに混合しつつ５℃に２時間冷却して、硫酸ナトリウム十水和物およびジチオン酸ナトリウム二水和物を結晶化した。結晶を濾過により収集し、６０℃で乾燥して、無水結晶を収集した。サイクル１〜４の乾燥結晶の重量を表５に示す。
【００９９】
【表５】
0006906060.tif 000006
【０１００】
ナノ濾過段階の例は、実施例２０に記載する。
１４．二酸化硫黄および硫酸で浸出したリチウムニッケルコバルトアルミニウム酸化物（試験＃ＮＣＡ−ＬＴ８）
化学式ＬｉＮｉ０．０８Ｃｏ０．１５Ａｌ０．０５Ｏ２からなるリチウムニッケルコバルトアルミニウム酸化物（ＭＴＩ  Ｃｏｒｐ）を、この試験研究に用いた。３０グラムのＬｉＮｉ０．８Ｃｏ０．１５Ａｌ０．０５Ｏ２を２４５ｍＬの１．２モルの硫酸と混合することにより、浸出を行った。二酸化硫黄ガスを浸出溶液中に継続的に散布して、酸化還元電位（ＯＲＰ）＝５５０ｍＶを維持した。浸出容器は四ツ口ガラス反応器からなり、撹拌はオーバーヘッドミキサーで行った。フラスコの口の１つはＯＲＰのモニタリングに使い、別の口には凝縮器を加えて蒸気を凝縮して容器に戻し、他の口は温度の測定に、最後の口はオーバーヘッドミキサー用に用いた。実験は温度を制御せずに行った。浸出は、３０分間の浸出後に温度が８８℃にまで上昇し、１２０分間の実験後にさらに５０℃まで低下したため、発熱性と決定した。溶液の誘導結合プラズマ分光分析法（ＩＣＰ）分析は、１２０分間の浸出後にリチウム、ニッケル、コバルトおよびアルミニウムの１００％が抽出されたことを示した。イオンクロマトグラフィー分析は、最終浸出溶液が１１．３ｇ／Ｌのジチオン酸塩を含有することを示した。
【０１０１】
１５．ＮａＯＨでのニッケル、コバルトおよびアルミニウムの（Ｎｉ，Ｃｏ，Ａｌ）（ＯＨ）２としての沈殿（試験＃ＮＣＡ−ＰＴＣ１）
８．６３ｇ／Ｌのリチウム、５７．８２ｇ／Ｌのニッケル、１０．５４ｇ／Ｌのコバルトおよび１．１７ｇ／Ｌのアルミニウムを含有しｐＨが１．０６の溶液２００ｍＬを、硫酸との組み合わせでの二酸化硫黄でリチウムニッケルコバルトアルミニウム酸化物を浸出することにより調製した。沈殿試験は、１０モルの水酸化ナトリウムを徐々に加えてｐＨを１１．０９に上昇させて、ニッケル、コバルトおよびアルミニウムを沈殿させることにより行った。試験は、マグネティックスターラーを用いて５００ｍＬビーカーで実施した。スラリーを濾過した。２７．１５グラムの乾燥残渣および１３５ｍＬの濾液を収集した。残渣を脱イオン水で洗浄し、再び濾過し、乾燥した。残渣の分析は、リチウム、ニッケル、マンガンおよびコバルトを含有する溶液からニッケルの１００％、マンガンの１００％およびコバルトの１００％が金属水酸化物として沈殿したことを示した。最終残渣は少量のリチウム（約０．０７８％）を含有していた。これは、追加的なすすぎによりさらに精製することができると思われる。
【０１０２】
１６．ＮａＯＨでのニッケル、コバルトおよびアルミニウムの水酸化物の沈殿に続く、リチウムの炭酸リチウムとしての沈殿（試験＃ＮＣＡ−ＰＴＬ１）
この試験では、試験＃ＮＣＡ−ＰＴＬ１後の濾液からの残留物を用いた。沈殿試験は、１５．８２グラムの炭酸ナトリウム（すべてのリチウムを炭酸塩として溶液に沈殿させるのに要する化学量論量の１．２倍になるように算出した）を加えることにより実施した。試験は、９５℃において、マグネティックスターラーを用いて５００ｍＬビーカー中で１５分間実施した。スラリーを濾過した；２．８８グラムの乾燥残渣および１２５ｍＬの濾液を収集した。残渣を飽和炭酸リチウム溶液で洗浄し、再び濾過し、乾燥した。残渣の分析は、リチウムの３１．５％が炭酸リチウムとして沈殿したことを示した。
【０１０３】
１７．ＬｉＯＨでのニッケル、コバルトおよびアルミニウムの（Ｎｉ，Ｃｏ，Ａｌ）（ＯＨ）２としての沈殿（試験＃ＮＣＡ−ＣＴ−ＰＴＣ２）
６．６４ｇ／Ｌのリチウム、４６．８４ｇ／Ｌのニッケル、８．４５ｇ／Ｌのコバルトおよび０．８９ｇ／Ｌのアルミニウムを含有しｐＨが０．３５の溶液２００ｍＬを、硫酸との組み合わせでの二酸化硫黄でリチウムニッケルコバルトアルミニウム酸化物を浸出することにより調製した。沈殿試験は、４．４４モルの水酸化リチウムを徐々に加えてｐＨを１１．０３に上昇させて、ニッケル、コバルトおよびアルミニウムを沈殿させることにより行った。試験は、マグネティックスターラーを用いて５００ｍＬビーカー中で実施した。スラリーを濾過した；１８．５５グラムの残渣および２０２ｍＬの濾液を収集した。残渣を脱イオン水で洗浄し、再び濾過し、乾燥した。残渣の分析は、リチウム、ニッケル、コバルトおよびアルミニウムを含有する溶液からニッケルの１００％、コバルトの１００％およびアルミニウムの１００％が金属水酸化物として沈殿したことを示した。最終残渣は少量のリチウム（約０．６４８％）を含有していた。これは、追加的なすすぎによりさらに精製することができると思われる。
【０１０４】
１８．ＬｉＯＨでのニッケル、コバルトおよびアルミニウムの水酸化物の沈殿に続く、リチウムの炭酸リチウムとしての沈殿（試験＃ＮＣＡ−ＣＴ−ＰＴＬ２）
この試験では、試験＃ＮＣＡ−ＣＴ−ＰＴＣ２後の濾液からの残留物を用いた。沈殿試験は、２７．３１グラムの炭酸ナトリウム（すべてのリチウムを炭酸塩として溶液に沈殿させるのに要する化学量論量の１．０倍になるように算出した）を加えることにより実施した。試験は、９５℃において、マグネティックスターラーを用いて５００ｍＬビーカー中で１５分間実施した。スラリーを濾過した；１４．０４グラムの乾燥残渣および１８５ｍＬの濾液を収集した。残渣を飽和炭酸リチウム溶液で洗浄し、再び濾過し、乾燥した。残渣の分析は、リチウムの５５．９７％が炭酸リチウムとして沈殿したことを示した。
【０１０５】
１９．リチウムニッケルコバルトアルミニウム酸化物の処理に関するロックサイクル試験
化学式ＬｉＮｉ０．８Ｃｏ０．１５Ａｌ０．０５Ｏ２からなるリチウムニッケルコバルトアルミニウム酸化物（ＭＴＩ  Ｃｏｒｐ）を、この試験研究に用いた。態様３で記載したフローシート中の主要な単位操作をシミュレートするために、リチウムニッケルコバルトアルミニウム酸化物をロックサイクル様式で処理した。ロックサイクル試験は、回路からの硫酸塩およびジチオン酸塩の除去により、先立つサイクルからのフローシートの末端における未回収リチウムおよび水を、つぎのサイクルのフローシートの前端に再循環させて回収することが可能になることを示している。
【０１０６】
浸出は、ｐＨを約１．５に制御した試料４００ｇの処理；浸出ヘッドにおいて１．２Ｍ  Ｈ２ＳＯ４；１０％パルプ密度；および５５０ｍＶの標的ＯＲＰで散布するＳＯ２からなっていた。７サイクル内の各浸出工程に関し、２時間のＳＯ２還元浸出の後、ヘッドの固体は視覚的に消失した。
【０１０７】
先立つ浸出工程からの浸出液を飽和ＬｉＯＨによりｐＨ１０．５に調整して、溶解ニッケル、コバルトおよびアルミニウムを（Ｎｉ，Ｃｏ，Ａｌ）（ＯＨ）２として沈殿させた。その後、２つのリパルプ洗浄段階および濾過が続いた。湿潤固体を６０℃で乾燥した。
【０１０８】
その後、先立つ段階からの濾液を、ＩＣＰによって測定したリチウム濃度に対し１．２倍の化学量論的Ｎａ２ＣＯ３と混合した。その後、混合溶液を９５℃に３０分間加熱した後、Ｌｉ２ＣＯ３沈殿物を濾過により取り出した。沈殿物を９５℃の飽和Ｌｉ２ＣＯ３で洗浄した。ロックサイクル＃１を除き、すべての飽和Ｌｉ２ＣＯ３洗浄溶液は、先立つサイクルから生じたＬｉ２ＣＯ３固体により調製した。ロックサイクルにおいて、リチウムは溶液中に蓄積し、Ｌｉ回収率の増大をもたらすと予想される。ＩＣＰからの結果および計算結果は、この結論を裏付けるものであった。フローシートの各サイクルについて算出したリチウム回収率を表６に示す。
【０１０９】
【表６】
0006906060.tif 000007
【０１１０】
硫酸ナトリウム、ジチオン酸ナトリウムおよび未回収リチウムイオン溶液を含有する先立つ段階からの濾液を、オーバーヘッドミキサーで穏やかに混合しつつ５℃に２時間冷却して、硫酸ナトリウム十水和物およびジチオン酸ナトリウム二水和物を結晶化した。結晶を濾過により収集し、６０℃で乾燥して、無水結晶を収集した。サイクル１〜４の乾燥結晶の重量を表７に示す。
【０１１１】
【表７】
0006906060.tif 000008
【０１１２】
ナノ濾過段階の例は、実施例２０に記載する。
２０．ナノ濾過
ナノ濾過試験は、３２．２３ｇ／Ｌの硫酸塩および２４．０ジチオ酸塩を含有するフィード溶液を、Ｄｏｗ  Ｆｉｌｍｔｅｃ  ＮＦ２７０−４００ナノ濾過膜に通してポンプ輸送することにより実施した。フィード流量は５．６５Ｌ／分に設定した。膜の入口の圧力は、２９．１Ｂａｒで測定された。濃縮物出口の圧力は、２８．５Ｂａｒで測定された。膜を通過する浸透流速は０．６５Ｌ／分で測定された。浸透物の試料を収集し、イオンクロマトグラフィーにより硫酸塩は２．３０ｇ／Ｌ、ジチオン酸塩は２．８４ｇ／Ｌと測定された。濃縮物の流速は５．０Ｌ／分と計算された。濃縮物は、３６．１３ｇ／Ｌの硫酸塩および２６．８０ｇ／Ｌのジチオン酸塩を含有すると計算された。硫酸塩の排除は９２．２％と計算され、ジチオン酸塩の排除は８５．５％と計算された。
【０１１３】
[000168]本発明の好ましい態様について例示を目的として開示してきたが、以下の請求項によって定義することができる本発明の精神から逸脱することなく、態様にさまざまな変更、修正および置き換えを組み込むことができることを理解すべきである。
本発明は以下の態様を含む。
［１］
実質的にリチウムを含まないコバルト供給源材料の処理から生じる硫酸ナトリウムおよび／またはジチオン酸ナトリウム含有液からの水の除去および／または再循環方法であって、以下の段階を含む方法：
ａ．コバルトを全体的または部分的に炭酸第一コバルトとして沈殿させた後、これを全体的または部分的に遠心分離または濾過によって液から除去し；
ｂ．硫酸ナトリウムおよびジチオン酸ナトリウムを結晶化して、溶液から硫酸ナトリウムおよびジチオン酸ナトリウムの大部分を分離し；
ｃ．硫酸ナトリウムおよびジチオン酸ナトリウム結晶を除去し；
硫酸ナトリウムおよびジチオン酸ナトリウム結晶を加熱して、無水硫酸ナトリウム、二酸化硫黄および水（蒸気）を形成し；そして
ｅ．無水硫酸ナトリウムを分離する。
［２］
リチウムを含有するコバルト供給源材料の処理から生じる硫酸ナトリウムおよび／またはジチオン酸ナトリウム含有液からの水の除去および／または再循環方法であって、以下の段階を含む方法：
ａ．コバルトを全体的または部分的に炭酸第一コバルトとして、そしてリチウムを全体的または部分的に炭酸リチウムとして沈殿させた後、これらを全体的または部分的に例えば遠心分離または濾過によって液から除去し；
ｂ．硫酸ナトリウムおよびジチオン酸ナトリウムを結晶化して、溶液から硫酸ナトリウムおよびジチオン酸ナトリウムの大部分を分離し；
ｃ．硫酸ナトリウムおよびジチオン酸ナトリウム結晶を除去し；そして、
ｄ．無水硫酸ナトリウムを分離する。
［３］
実質的にリチウムを含まないコバルト供給源材料の処理から生じる硫酸ナトリウムおよび／またはジチオン酸ナトリウム含有液からの水の除去および／または再循環方法であって、以下の段階を含む方法：
ａ．コバルトを全体的または部分的に水酸化第一コバルトとして沈殿させた後、これを全体的または部分的に遠心分離または濾過によって液から除去し；
ｂ．硫酸ナトリウムおよびジチオン酸ナトリウムを結晶化して、溶液から硫酸ナトリウムおよびジチオン酸ナトリウムの大部分を分離し；
ｃ．硫酸ナトリウムおよびジチオン酸ナトリウム結晶を除去し；
ｄ．硫酸ナトリウムおよびジチオン酸ナトリウム結晶を加熱して、無水硫酸ナトリウム、二酸化硫黄および水（蒸気）を形成し；そして、
ｅ．無水硫酸ナトリウムを分離する。
［４］
リチウムを含有するコバルト供給源材料の処理から生じる硫酸ナトリウムおよび／またはジチオン酸ナトリウム含有液からの水の除去および／または再循環方法であって、以下の段階を含む方法：
ａ．コバルトを全体的または部分的に水酸化第一コバルトとして沈殿させた後、これを全体的または部分的に遠心分離または濾過によって液から除去し；
４ａの水酸化第一コバルトを取り除いた液からリチウムを全体的または部分的に炭酸リチウムとして沈殿させた後、これを全体的または部分的に例えば遠心分離によって液から除去し；
ｂ．硫酸ナトリウムおよびジチオン酸ナトリウムを結晶化して、溶液から硫酸ナトリウムおよびジチオン酸ナトリウムの大部分を分離し；
ｃ．硫酸ナトリウムおよびジチオン酸ナトリウム結晶を除去し；そして、
ｄ．無水硫酸ナトリウムを分離する。
［５］
炭酸塩が炭酸ナトリウムである、［１］に記載の方法。
［６］
炭酸塩が炭酸ナトリウムである、［２］に記載の方法。
［７］
水酸化物が水酸化ナトリウムである、［３］に記載の方法。
［８］
水酸化物が水酸化ナトリウムである、［４］に記載の方法。
［９］
炭酸ナトリウムが水溶液中にある、［５］に記載の方法。
［１０］
水酸化ナトリウムが水溶液中にある、［７］に記載の方法。
［１１］
硫酸塩およびジチオン酸塩が、硫酸の有無にかかわらず二酸化硫黄、亜硫酸、メタ重亜硫酸塩、重硫酸塩から生じる、［１］に記載の方法。
［１２］
硫酸塩およびジチオン酸塩が、硫酸の有無にかかわらず二酸化硫黄、亜硫酸、メタ重亜硫酸塩、重硫酸塩から生じる、［２］に記載の方法。
［１３］
硫酸塩およびジチオン酸塩が、硫酸の有無にかかわらず二酸化硫黄、亜硫酸、メタ重亜硫酸塩、重硫酸塩から生じる、［３］に記載の方法。
［１４］
硫酸塩およびジチオン酸塩が、硫酸の有無にかかわらず二酸化硫黄、亜硫酸、メタ重亜硫酸塩、重硫酸塩から生じる、［４］に記載の方法。
［１５］
晶析装置の液のナノ濾過によりジチオン酸塩および硫酸塩から水が分離される、［１］に記載の方法。
［１６］
晶析装置の液のナノ濾過によりジチオン酸塩および硫酸塩から水が分離される、［２］に記載の方法。
［１７］
晶析装置の液のナノ濾過によりジチオン酸塩および硫酸塩から水が分離される、［３］に記載の方法。
［１８］
晶析装置の液のナノ濾過によりジチオン酸塩および硫酸塩から水が分離される、［４］に記載の方法。
［１９］
濃縮されたジチオン酸ナトリウムおよび硫酸ナトリウムを再循環させる段階を包含する、［１］に記載の方法。
［２０］
濃縮されたジチオン酸ナトリウムおよび硫酸ナトリウムを再循環させる段階を包含する、［２］に記載の方法。
［２１］
濃縮されたジチオン酸ナトリウムおよび硫酸ナトリウムを再循環させる段階を包含する、［３］に記載の方法。
［２２］
濃縮されたジチオン酸ナトリウムおよび硫酸ナトリウムを再循環させる段階を包含する、［４］に記載の方法。
［２３］
リチウムがリチウムイオンである、［２］に記載の方法。
［２４］
リチウムがリチウムイオンである、［４］に記載の方法。
［２５］
方法においてマンガンの存在を包含する、［１］に記載の方法。
［２６］
方法においてマンガンの存在を包含する、［２］に記載の方法。
［２７］
方法においてマンガンの存在を包含する、［３］に記載の方法。
［２８］
方法においてマンガンの存在を包含する、［４］に記載の方法。
［２９］
マンガンを炭酸マンガンまたは水酸化マンガンとして回収する、［２５］に記載の方法。
［３０］
マンガンを炭酸マンガンまたは水酸化マンガンとして回収する、［２６］に記載の方法。
［３１］
マンガンを炭酸マンガンまたは水酸化マンガンとして回収する、［２７］に記載の方法。
［３２］
マンガンを炭酸マンガンまたは水酸化マンガンとして回収する、［２８］に記載の方法。
［３３］
方法においてニッケルの存在を包含する、［１］に記載の方法。
［３４］
方法においてニッケルの存在を包含する、［２］に記載の方法。
［３５］
方法においてニッケルの存在を包含する、［３］に記載の方法。
［３６］
方法においてニッケルの存在を包含する、［４］に記載の方法。
［３７］
ニッケルを炭酸ニッケルまたは水酸化ニッケルとして回収する、［３３］に記載の方法。
［３８］
ニッケルを炭酸ニッケルまたは水酸化ニッケルとして回収する、［３４］に記載の方法。
［３９］
ニッケルを炭酸ニッケルまたは水酸化ニッケルとして回収する、［３５］に記載の方法。
［４０］
ニッケルを炭酸ニッケルまたは水酸化ニッケルとして回収する、［３６］に記載の方法。
［４１］
方法においてアルミニウムの存在を包含する、［１］に記載の方法。
［４２］
方法においてアルミニウムの存在を包含する、［２］に記載の方法。
［４３］
方法においてアルミニウムの存在を包含する、［３］に記載の方法。
［４４］
方法においてアルミニウムの存在を包含する、［４］に記載の方法。
［４５］
アルミニウムを炭酸アルミニウムまたは水酸化アルミニウムとして回収する、［４１］に記載の方法。
［４６］
アルミニウムを炭酸アルミニウムまたは水酸化アルミニウムとして回収する、［４２］に記載の方法。
［４７］
アルミニウムを炭酸アルミニウムまたは水酸化アルミニウムとして回収する、［４３］に記載の方法。
［４８］
アルミニウムを炭酸アルミニウムまたは水酸化アルミニウムとして回収する、［４４］に記載の方法。
［４９］
沈殿炭酸第一コバルトがリチウムイオン電池用カソード材料の製造に用いられる、［１］に記載の方法。
［５０］
沈殿炭酸第一コバルトがリチウムイオン電池用カソード材料の製造に用いられる、［２］に記載の方法。
［５１］
沈殿炭酸第一コバルトがリチウムイオン電池用カソード材料の製造に用いられる、［３］に記載の方法。
［５２］
沈殿炭酸第一コバルトがリチウムイオン電池用カソード材料の製造に用いられる、［４］に記載の方法。
［５３］
沈殿炭酸リチウムがリチウムイオン電池からのカソード材料の製造に用いられる、［２］に記載の方法。
［５４］
沈殿炭酸リチウムがリチウムイオン電池からのカソード材料の製造に用いられる、［４］に記載の方法。
［５５］
炭酸マンガンまたは水酸化マンガンがリチウムイオン電池用カソード材料の製造に用いられる、［２９］に記載の方法。
［５６］
炭酸マンガンまたは水酸化マンガンがリチウムイオン電池用カソード材料の製造に用いられる、［３０］に記載の方法。
［５７］
炭酸マンガンまたは水酸化マンガンがリチウムイオン電池用カソード材料の製造に用いられる、［３１］に記載の方法。
［５８］
炭酸マンガンまたは水酸化マンガンがリチウムイオン電池用カソード材料の製造に用いられる、［３２］に記載の方法。
［５９］
炭酸ニッケルまたは水酸化ニッケルがリチウムイオン電池用カソード材料の製造に用いられる、［３７］に記載の方法。
［６０］
炭酸ニッケルまたは水酸化ニッケルがリチウムイオン電池用カソード材料の製造に用いられる、［３８］に記載の方法。
［６１］
炭酸ニッケルまたは水酸化ニッケルがリチウムイオン電池用カソード材料の製造に用いられる、［３９］に記載の方法。
［６２］
炭酸ニッケルまたは水酸化ニッケルがリチウムイオン電池用カソード材料の製造に用いられる、［４０］に記載の方法。
［６３］
炭酸アルミニウムまたは水酸化アルミニウムがリチウムイオン電池用カソード材料の製造に用いられる、［４５］に記載の方法。
［６４］
炭酸アルミニウムまたは水酸化アルミニウムがリチウムイオン電池用カソード材料の製造に用いられる、［４６］に記載の方法。
［６５］
炭酸アルミニウムまたは水酸化アルミニウムがリチウムイオン電池用カソード材料の製造に用いられる、［４７］に記載の方法。
［６６］
炭酸アルミニウムまたは水酸化アルミニウムがリチウムイオン電池用カソード材料の製造に用いられる、［４８］に記載の方法。
［６７］
コバルト供給源材料がリチウムイオン電池のカソード材料を含有する、［２］に記載の方法。
［６８］
コバルト供給源材料がリチウムイオン電池のカソード材料を含有する、［４］に記載の方法。
［６９］
コバルト供給源材料がコバルト含有鉱石である、［１］に記載の方法。
［７０］
コバルト供給源材料がコバルト含有鉱石である、［３］に記載の方法。
【符号の説明】
【０１１４】
（１２）  浸出反応器
（１４）  濾過
（１６）  収集生成物
（１８）  晶析装置
（２０）  沈殿反応器
（２２）  遠心機またはフィルター
（２４）  加熱
（２６）  水の再循環
（２８）  ナノ濾過
（３０）  すすぎ用の清浄な水
（３２）  使用済みのすすぎ水
（３４）  濃縮物
（３６）  熱処理
（４０）  浸出反応器
（４２）  濾過
（４４）  収集生成物
（４６）  晶析装置
（４８）  沈殿反応器
（５０）遠心機またはフィルター
（５２）  加熱
（５４）  水の再循環
（５６）  ナノ濾過
（５８）  すすぎ用の清浄な水
（６０）  使用済みのすすぎ水
（６２）  濃縮物
（６４）  熱処理
（７０）  浸出反応器
（７２）  濾過
（７４）  収集生成物
（７６）  晶析装置
（７８）  沈殿反応器
（８０）  遠心機またはフィルター
（８２）  加熱
（８４）  水の再循環
（８６）  ナノ濾過
（８８）  すすぎ用の清浄な水
（９０）  使用済みのすすぎ水
（９２）  濃縮物
（９４）  熱処理
（１００）  浸出反応器
（１０２）  濾過
（１０４）  水酸化コバルト  
（１０６）  第２の沈殿反応器
（１０８）  沈殿反応器
（１１０）  加熱
（１１２）  水の再循環
（１１４）  晶析装置
（１１６）  遠心機またはフィルター
（１１８）  濾過
（１２０）  炭酸リチウム
（１２２）  ナノ濾過
（１２４）  すすぎ用の清浄な水
（１２６）  使用済みのすすぎ水
（１２８）  使用済みのすすぎ水
（１３０）  濃縮物
（１３２）  熱処理
（１４０）  浸出反応器
（１４２）  濾過
（１４４）  ニッケルマンガンコバルト水酸化物
（１４６）  第２の沈殿反応器
（１４８）  沈殿反応器
（１５０）  加熱
（１５２）  水の再循環
（１５４）  晶析装置
（１５６）  遠心機またはフィルター
（１５８）  濾過
（１６０）  炭酸リチウム
（１６２）  ナノ濾過
（１６４）  すすぎ用の清浄な水
（１６６）  使用済みのすすぎ水
（１６８）  使用済みのすすぎ水
（１７０）  濃縮物
（１７２）  熱処理
（１８０）  浸出反応器
（１８２）  濾過
（１８４）  ニッケルコバルトアルミニウム水酸化物
（１８６）  第２の沈殿反応器
（１８８）  沈殿反応器
（１９０）  加熱
（１９２）  水の再循環
（１９４）  晶析装置
（１９６）  遠心機またはフィルター
（１９８）  濾過
（２００）  炭酸リチウム
（２０２）  ナノ濾過
（２０４）  すすぎ用の清浄な水
（２０６）  使用済みのすすぎ水
（２０８）  使用済みのすすぎ水
（２１０）  濃縮物
（２１２）  熱処理
（２２０）  浸出反応器
（２２２）  濾過
（２２４）  水酸化コバルト
（２２６）  第２の沈殿反応器
（２２８）  沈殿反応器
（２３０）  加熱
（２３２）  水の再循環
（２３４）  晶析装置
（２３６）  遠心機またはフィルター
（２３８）  第２のフィルター
（２４０）  炭酸リチウム
（２４２）  炭酸リチウム生成物
（２４４）  水酸化カルシウムと混合
（２４６）  濾過
（２４８）  ナノ濾過
（２５０）  すすぎ用の清浄な水
（２５２）  使用済みのすすぎ水
（２５４）  使用済みのすすぎ水
（２５６）  濃縮物
（２５８）  熱処理
（２７０）  浸出反応器
（２７２）  濾過
（２７４）  ニッケルマンガンコバルト水酸化物
（２７６）  第２の沈殿反応器
（２７８）  沈殿反応器
（２８０）  加熱
（２８２）  水の再循環
（２８４）  晶析装置
（２８６）  遠心機またはフィルター
（２８８）  第２のフィルター
（２９０）  炭酸リチウム
（２９２）  炭酸リチウム生成物
（２９４）  水酸化カルシウムと混合
（２９６）  濾過
（２９８）  ナノ濾過
（３００）  すすぎ用の清浄な水
（３０２）  使用済みのすすぎ水
（３０４）  使用済みのすすぎ水
（３０６）  濃縮物
（３０８）  熱処理
（３２０）  浸出反応器
（３２２）  濾過
（３２４）  ニッケルコバルトアルミニウム水酸化物
（３２６）  第２の沈殿反応器
（３２８）  沈殿反応器
（３３０）  加熱
（３３２）  水の再循環
（３３４）  晶析装置
（３３６）  遠心機またはフィルター
（３３８）  第２のフィルター
（３４０）  炭酸リチウム
（３４２）  炭酸リチウム生成物
（３４４）  水酸化カルシウムと混合
（３４６）  濾過
（３４８）  ナノ濾過
（３５０）  すすぎ用の清浄な水
（３５２）  使用済みのすすぎ水
（３５４）  使用済みのすすぎ水
（３５６）  濃縮物
（３５８）  熱処理
【図１】
0006906060.tif 000009
【図２】
0006906060.tif 000010
【図３】
0006906060.tif 000011
【図４】
0006906060.tif 000012
【図５】
0006906060.tif 000013
【図６】
0006906060.tif 000014
【図７】
0006906060.tif 000015
【図８】
0006906060.tif 000016
【図９】
0006906060.tif 000017